(57)【要約】  本開示は、内部穴又は外部端部の形成における等の、端部形成の結果として起きる１つ又は複数の機械的特性の損失を受けてきた金属合金における、機械的特性を改善する方法に関する。他の方法では産業上の用途に対し制限要因として作用し得る様々な方法によって金属性合金に配される１つ又は複数の端部を伴い形成された金属合金の機械的特性を改善する能力を提供する方法を開示する。
2020509233.tif 000002
【特許請求の範囲】
【請求項１】
合金の端部を広げる方法であって：
ａ．少なくとも５０原子％の鉄及びＳｉ、Ｍｎ、Ｂ、Ｃｒ、Ｎｉ、Ｃｕ又はＣから選択される少なくとも４種以上の元素を含む金属合金を供給し、前記合金を融解し、２５０Ｋ／秒以下の速度で冷却するか又は２．０ｍｍ以上５００ｍｍまでの厚さに凝固させ、Ｔｍを有する合金を形成する工程と；
ｂ．前記合金を、７００℃以上かつ前記合金のＴｍ未満の温度まで、１０−６〜１０４の歪み速度で加熱し、前記合金の前記厚さを低減し、９２１ＭＰａ〜１４１３ＭＰａの最大引張り強度及び１２．０％〜７７．７％の伸びを有する第１の生成合金を準備する工程と；
ｃ．前記第１の生成合金に圧力を印加し、１３５６ＭＰａ〜１８３１ＭＰａの最大引張り強度及び１．６％〜３２．８％の伸びを有する第２の生成合金を準備する工程と；
ｄ．前記第２の生成合金を、Ｔｍ未満の温度まで加熱し、６．６％から８６．７％の伸びを有する第３の生成合金を形成する工程と；
ｅ．前記生成合金において端部を形成し、５ｍｍ／分以上の速度で前記端部を広げる工程と、を含む、方法。
【請求項２】
前記端部が、５ｍｍ／分以上〜１００ｍｍ／分の範囲における速度で広げられる、請求項１に記載の方法。
【請求項３】
前記合金が、Ｆｅ、及び、Ｓｉ、Ｍｎ、Ｂ、Ｃｒ、Ｂｉ、Ｃｕ又はＣから選択される少なくとも５種以上の元素を含む、請求項１に記載の方法。
【請求項４】
前記合金が、Ｆｅ、及び、Ｓｉ、Ｍｎ、Ｂ、Ｃｒ、Ｎｉ、Ｃｕ又はＣから選択される少なくとも６種以上の元素を含む、請求項１に記載の方法。
【請求項５】
前記合金が、Ｆｅ、Ｓｉ、Ｍｎ、Ｂ、Ｃｒ、Ｎｉ、Ｃｕ及びＣを含む、請求項１に記載の方法。
【請求項６】
工程（ｄ）における前記加熱が、前記合金の１９７〜１３７２ＭＰａの降伏強度をもたらす、請求項１に記載の方法。
【請求項７】
工程（ｄ）における前記加熱が、前記合金の７９９〜１６８３ＭＰａの最大引張り強度をもたらす、請求項１に記載の方法。
【請求項８】
工程（ｅ）の前に前記合金における端部が、４００℃から前記合金のＴｍ未満の範囲の温度で温度曝露を受ける、請求項１に記載の方法。
【請求項９】
工程（ｅ）において、端部が、内部穴及び／又は外部端部のいずれかを画定する、請求項１に記載の方法。
【請求項１０】
工程（ｅ）において、端部が、打ち抜き、ピアシング、小穴抜き、切断、クロッピング、ＥＤＭ切断、ウォータージェット切断、レーザー切断又はミリング加工を通して形成される、請求項１に記載の方法。
【請求項１１】
前記合金における前記端部が、プログレッシブダイスタンピング操作において形成される、請求項１に記載の方法。
【請求項１２】
前記合金における前記広げられた端部が、車両に位置付けられる、請求項１に記載の方法。
【請求項１３】
前記合金における前記広げられた端部が、車両フレーム、車両シャーシ又は車両パネルの一部である、請求項１に記載の方法。
【請求項１４】
合金の端部を広げる方法であって：
少なくとも５０原子％の鉄及びＳｉ、Ｍｎ、Ｂ、Ｃｒ、Ｎｉ、Ｃｕ又はＣから選択される少なくとも４種以上の元素を含む金属合金を供給する工程であって、前記合金が、７９９ＭＰａ〜１６８３ＭＰａの最大引張り強度及び６．６〜８６．７％の伸びを有する、工程と；
前記合金において端部を形成する工程と；
５ｍｍ／分以上の速度で前記合金における前記端部を広げる工程と、を含む、方法。
【請求項１５】
前記端部が、５ｍｍ／分〜１００ｍｍ／分の速度で広げられる、請求項１４に記載の方法。
【請求項１６】
前記合金における前記端部の前記形成が、５ｍｍ／秒以上の速度での打ち抜きによる、請求項１４に記載の方法。
【請求項１７】
前記打ち抜き速度が、５ｍｍ／秒以上〜２２８ｍｍ／秒である、請求項１６に記載の方法。
【請求項１８】
前記端部が、５ｍｍ秒〜２２８ｍｍ／秒の打ち抜き速度で前記合金において形成され、前記端部が、５ｍｍ／分〜１００ｍｍ／分の速度で広げられる、請求項１４に記載の方法。
【請求項１９】
前記広げられた端部を有する前記合金が、車両に位置付けられる、請求項１４に記載の方法。
【請求項２０】
前記合金における前記広げられた端部を有する前記合金が、車両フレーム、車両シャーシ又は車両パネルの一部である、請求項１４に記載の方法。
【発明の詳細な説明】
【技術分野】
【０００１】
関連出願の相互参照
本出願は、参照により全容が本明細書に組み込まれている、２０１５年４月１０日に出願した米国仮特許出願第６２／１４６，０４８号及び２０１５年１１月１８日に出願した米国仮特許出願第６２／２５７，０７０号に基づく利益を主張する、２０１６年４月８日に出願した米国特許出願１５／０９４，５５４の一部継続である、２０１７年２月２１日に出願した米国特許出願１５／４３８，３１３に対する優先権を主張するものである。
【０００２】
本開示は、せん断端部分又は打ち抜き穴の形成における等の、せん断の結果として起きる１つ又は複数の機械的特性の損失を受けてきた金属合金における、機械的特性を改善する方法に関する。より詳細には、他の方法では産業上の用途に対し制限要因として作用し得る、１つ又は複数のせん断端部を伴い形成された金属合金の機械的特性を改善する能力を提供する方法を開示する。
【背景技術】
【０００３】
古来の道具から現代の超高層ビル及び自動車まで、鋼は数百年の間、人間の革新を推し進めてきた。地殻内に豊富にあるため、鉄及びそれに関連する合金は、多くの手ごわい開発上の障害に対する解決策を人類に提供してきた。控えめな始まりから、鋼の開発は過去２世紀間に著しく進歩し、数年毎に新規の様々な鋼が入手できるようになった。これらの鋼合金は、測定された特性、詳細には障害前の最大引張り歪み及び引張り応力に基づいて３つの部類に分けることができる。これらの３つの部類とは：低強度鋼（ＬＳＳ）、高強度鋼（ＨＳＳ）、及び超高強度鋼（ＡＨＳＳ）である。低強度鋼（ＬＳＳ）は、一般に２７０ＭＰａ未満の最大引張り強度を呈するものとして分類され、非侵入型（ｉｎｔｅｒｓｔｉｔｉａｌ  ｆｒｅｅ）及び軟鋼のタイプ等を含む。高強度鋼（ＨＳＳ）は、２７０〜７００ＭＰａの最大引張り強度を呈するものとして分類され、高強度低合金、高強度非侵入型及び焼付硬化性鋼のタイプ等を含む。超高強度鋼（ＡＨＳＳ）は、７００ＭＰａ超の最大引張り強度により分類され、マルテンサイト系鋼（ＭＳ）、二相（ＤＰ）鋼、変態誘起塑性（ＴＲＩＰ）鋼、及び複合相（ＣＰ）鋼のタイプ等を含む。強度レベルが増加するにつれて、鋼の最大引張り伸び（延性）傾向は逆であり、高い最大引張り強度における伸びの減少を伴う。例えば、ＬＳＳ、ＨＳＳ及びＡＨＳＳの引張り伸びは、それぞれ２５％〜５５％、１０％〜４５％、及び４％〜３０％の範囲である。
【０００４】
鋼製造は増加し続け、現在のＵＳ製造はおよそ１年当たり１億トン、見積価格は＄７５０億である。車両における鋼利用度も高く、超高強度鋼（ＡＨＳＳ）では現在１７％で、今後３００％の成長が予測されている［Ａｍｅｒｉｃａｎ  Ｉｒｏｎ  ａｎｄ  Ｓｔｅｅｌ  Ｉｎｓｔｉｔｕｔｅ．（２０１３）．Ｐｒｏｆｉｌｅ  ２０１３．ワシントン，Ｄ．Ｃ．］。現在の市場動向及び政府規制が、車両における更に高い効率性に向かって押し進めている状況で、ＡＨＳＳは質量比に対して高強度を提供するその能力をますます追求されている。ＡＨＳＳの高強度により、同等の又は改善された機械的特性を依然として維持する一方で、設計者が完成部品の厚さを低減することが可能になる。部品の厚さ低減において、車両に関する同一の又は更に良好な機械的特性を達成し、それにより車両燃料効率を改善するために、より低重量が必要とされる。低重量により、安全性を危険にさらすことなく、設計者が車両の燃料効率を改善することが可能となる。
【０００５】
次世代鋼に属する１つの解決の鍵は、形成能である。形成能とは、亀裂、破断を伴わずに特定の幾何学形状に作製され、又は形成能を持たない場合は障害を被る、材料の能力である。高形成能鋼は、重量軽減を可能にする更に複雑な部品の幾何学形状の作製を可能にすることにより、部品設計者に恩恵をもたらす。形成能は、更に２つの異なる形態に分けられ得る：端部形成能及びバルク形成能。端部形成能とは、端部が特定の形状に形成される能力である。材料の端部は、打ち抜き（ｐｕｃｈｉｎｇ）、せん断、ピアシング（ｐｉｅｒｃｉｎｇ）、スタンピング、小穴抜き（ｐｅｒｆｏｒａｔｉｎｇ）、切断、又はクロッピングを含むが、これらに限定されない、産業プロセスにおける様々な方法を通して作製される。更に、これらの端部を作製するために使用される装置は、その方法と同様に多種多様であり、様々なタイプの機械プレス、水圧プレス、及び／又は電磁プレスを含むが、これらに限定されない。用途及び操作を受ける材料に応じて、端部作製の速度範囲もまた、低くは０．２５ｍｍ／秒程度及び高くは３７００ｍｍ／秒程度の速度で広く変動する。多岐にわたる端部形成の方法、装置、及び速度により、今日の商業的使用において無数の異なる端部状態がもたらされる。
【０００６】
端部は、自由表面であり、板内の亀裂又は構造的変化等の欠陥により支配され、板端部の作製から生じる。これらの欠陥は、形成操作中に端部形成能に悪影響を及ぼし、端部における有効な延性の減少へとつながる。一方、バルク形成能は、形成操作中の金属の固有の延性、構造、及び関連する応力状態により支配される。バルク形成能は、転位、双晶形成、及び相変態等の利用できる変形機構により主に影響を受ける。これらの利用できる変形機構が材料内で十分に満たされると、改善されたバルク形成能が、これらの機構の数の増加及び有効性から生じ、バルク形成能は最大化する。
【０００７】
端部形成能は、板内に穴が作製され、その穴が円錐パンチにより拡大されることによる、穴広げ測定を通して測定され得る。以前の研究は、従来のＡＨＳＳ材料は、穴広げにより測定すると、他のＬＳＳ及びＨＳＳと比較して、低減した端部形成能に苦慮していることを示してきた［Ｍ．Ｓ．Ｂｉｌｌｕｒ、Ｔ．Ａｌｔａｎ、「Ｃｈａｌｌｅｎｇｅｓ  ｉｎ  ｆｏｒｍｉｎｇ  ａｄｖａｎｃｅｄ  ｈｉｇｈ  ｓｔｒｅｎｇｔｈ  ｓｔｅｅｌｓ」、Ｐｒｏｃｅｅｄｉｎｇｓ  ｏｆ  Ｎｅｗ  Ｄｅｖｅｌｏｐｍｅｎｔｓ  ｉｎ  Ｓｈｅｅｔ  Ｍｅｔａｌ  Ｆｏｒｍｉｎｇ、２８５〜３０４頁、２０１２年］。例えば、およそ４００ＭＰａの最大引張り強度を有する非侵入型鋼（ＩＦ）が、およそ１００％の穴広げ率を達成するのに対して、７８０ＭＰａの最大引張り強度を有する二相（ＤＰ）鋼は、２０％未満の穴広げを達成する。この低減した端部形成能が、望ましいバルク形成能を所有するにもかかわらず、自動車用途にＡＨＳＳを採用することを困難にしている。
【先行技術文献】
【非特許文献】
【０００８】
【非特許文献１】Ａｍｅｒｉｃａｎ  Ｉｒｏｎ  ａｎｄ  Ｓｔｅｅｌ  Ｉｎｓｔｉｔｕｔｅ．（２０１３）．Ｐｒｏｆｉｌｅ  ２０１３．  ワシントン，Ｄ．Ｃ．
【非特許文献２】Ｍ．Ｓ．Ｂｉｌｌｕｒ、Ｔ．Ａｌｔａｎ、「Ｃｈａｌｌｅｎｇｅｓ  ｉｎ  ｆｏｒｍｉｎｇ  ａｄｖａｎｃｅｄ  ｈｉｇｈ  ｓｔｒｅｎｇｔｈ  ｓｔｅｅｌｓ」、Ｐｒｏｃｅｅｄｉｎｇｓ  ｏｆ  Ｎｅｗ  Ｄｅｖｅｌｏｐｍｅｎｔｓ  ｉｎ  Ｓｈｅｅｔ  Ｍｅｔａｌ  Ｆｏｒｍｉｎｇ、２８５〜３０４頁、２０１２年
【非特許文献３】Ｐａｕｌ  Ｓ．Ｋ．，Ｊ  Ｍａｔｅｒ  Ｅｎｇ  Ｐｅｒｆｏｒｍ  ２０１４；２３：３６１０．
【発明の概要】
【課題を解決するための手段】
【０００９】
１つ又は複数のせん断端部の形成の結果として起きる機械的特性の損失を受けてきた金属合金における、１つ又は複数の機械的特性を改善する方法は；
ａ．少なくとも５０原子％の鉄及びＳｉ、Ｍｎ、Ｂ、Ｃｒ、Ｎｉ、Ｃｕ又はＣから選択される少なくとも４種以上の元素を含む金属合金を供給し、前記合金を融解し、２５０Ｋ／秒以下の速度で冷却するか又は２．０ｍｍ以上５００ｍｍまでの厚さに凝固させ、Ｔｍ及び２μｍ〜１０，０００μｍのマトリックス結晶粒を有する合金を形成する工程と；
ｂ．前記合金を、７００℃以上かつ前記合金のＴｍ未満の温度まで、１０−６〜１０４の歪み速度で加熱し、前記合金の前記厚さを低減し、９２１ＭＰａ〜１４１３ＭＰａの最大引張り強度を有する第１の生成合金を準備する工程と；
ｃ．前記第１の生成合金に圧力を印加し、１３５６ＭＰａ〜１８３１ＭＰａの最大引張り強度及び１．６％〜３２．８％の伸びを有する第２の生成合金を準備する工程と；
ｄ．前記第２の生成合金をＴｍ未満の温度まで加熱し、０．５μｍ〜５０μｍのマトリックス結晶粒を有し、伸び（Ｅ１）を有する第３の生成合金を形成する工程と；
ｅ．前記合金をせん断し、１つ又は複数のせん断端部を形成し、前記合金の伸びがＥ２値まで低減され、Ｅ２＝（０．５７〜０．０５）（Ｅ１）である工程と；
ｆ．前記１つ又は複数のせん断端部を伴う前記合金を再加熱し、工程（ｄ）で観察された前記合金の低減された伸びが伸びＥ３＝（０．４８〜１．２１）（Ｅ１）を有するレベルまで復活する工程と、
を含む。
【００１０】
本開示はまた、せん断端部を伴う穴の形成の結果として起きる穴広げ率損失を受けてきた金属合金における、穴広げ率を改善する方法にも関し、該方法は：
ａ．少なくとも５０原子％の鉄及びＳｉ、Ｍｎ、Ｂ、Ｃｒ、Ｎｉ、Ｃｕ又はＣから選択される少なくとも４種以上の元素を含む金属合金を供給し、前記合金を融解し、２５０Ｋ／秒以下の速度で冷却するか又は２．０ｍｍ以上５００ｍｍまでの厚さに凝固させ、Ｔｍ及び２μｍ〜１０，０００μｍのマトリックス結晶粒を有する合金を形成する工程と；
ｂ．前記合金を、７００℃以上かつ前記合金のＴｍ未満の温度まで、１０−６〜１０４の歪み速度で加熱し、前記合金の前記厚さを低減し、９２１ＭＰａ〜１４１３ＭＰａの最大引張り強度及び１２．０％〜７７．７％の伸びを有する第１の生成合金を準備する工程と；
ｃ．前記第１の生成合金に圧力を印加し、１３５６ＭＰａ〜１８３１ＭＰａの最大引張り強度及び１．６％〜３２．８％の伸びを有する第２の生成合金を準備する工程と；
ｄ．前記第２の生成合金を、少なくとも６５０℃かつＴｍ未満の温度まで加熱し、０．５μｍ〜５０μｍのマトリックス結晶粒を有する第３の生成合金を形成し、せん断を用いてそこに穴を形成し、前記穴がせん断端部を有し、第１の穴広げ率（ＨＥＲ１）を有する工程と；
ｅ．前記穴及び関連するＨＥＲ１を有する前記合金を加熱し、前記合金が第２の穴広げ率（ＨＥＲ２）を示し、ＨＥＲ２＞ＨＥＲ１である工程と、
を含む。
【００１１】
本発明はまた、せん断端部を伴う穴の形成の結果として起きる穴広げ率損失を受けてきた金属合金における、穴広げ率を改善する方法にも関し、該方法は：
ａ．少なくとも５０原子％の鉄及びＳｉ、Ｍｎ、Ｂ、Ｃｒ、Ｎｉ、Ｃｕ又はＣから選択される少なくとも４種以上の元素を含む金属合金を供給し、前記合金を融解し、２５０Ｋ／秒以下の速度で冷却するか又は２．０ｍｍ以上５００ｍｍまでの厚さに凝固させ、Ｔｍ及び２μｍ〜１０，０００μｍのマトリックス結晶粒を有する合金を形成する工程と；
ｂ．前記合金を、７００℃以上かつ前記合金のＴｍ未満の温度まで、１０−６〜１０４の歪み速度で加熱し、前記合金の前記厚さを低減し、９２１ＭＰａ〜１４１３ＭＰａの最大引張り強度及び１２．０％〜７７．７％の伸びを有する第１の生成合金を準備する工程と；
ｃ．前記第１の生成合金に圧力を印加し、１３５６ＭＰａ〜１８３１ＭＰａの最大引張り強度及び１．６％〜３２．８％の伸びを有する第２の生成合金を準備する工程と；
ｄ．前記第２の生成合金を、少なくとも６５０℃かつＴｍ未満の温度まで加熱し、０．５μｍ〜５０μｍのマトリックス結晶粒を有する第３の生成合金を形成し、前記合金が、せん断を用いずそこに形成された穴に関して、３０〜−１３０％の第１の穴広げ率（ＨＥＲ１）を有することを特徴とする工程と；
ｅ．前記第２の生成合金に穴を形成し、前記穴がせん断を用いて形成され、第２の穴広げ率（ＨＥＲ２）を示し、ＨＥＲ２＝（０．０１〜０．３０）（ＨＥＲ１）である工程と；
ｆ．前記合金を加熱し、ＨＥＲ２が、ＨＥＲ３＝（０．６０〜１．０）ＨＥＲ１の値まで回復する工程と、
を含む。
【００１２】
本発明はまた、金属合金に１つ又は複数の穴を打ち抜く方法にも関し、該方法は：
ａ．少なくとも５０原子％の鉄及びＳｉ、Ｍｎ、Ｂ、Ｃｒ、Ｎｉ、Ｃｕ又はＣから選択される少なくとも４種以上の元素を含む金属合金を供給し、前記合金を融解し、２５０Ｋ／秒以下の速度で冷却するか又は２．０ｍｍ以上５００ｍｍまでの厚さに凝固させ、Ｔｍ及び２μｍ〜１０，０００μｍのマトリックス結晶粒を有する合金を形成する工程と；
ｂ．前記合金を、７００℃以上かつ前記合金のＴｍ未満の温度まで、１０−６〜１０４の歪み速度で加熱し、前記合金の前記厚さを低減し、９２１ＭＰａ〜１４１３ＭＰａの最大引張り強度及び１２．０％〜７７．７％の伸びを有する第１の生成合金を準備する工程と；
ｃ．前記第１の生成合金に圧力を印加し、１３５６ＭＰａ〜１８３１ＭＰａの最大引張り強度及び１．６％〜３２．８％の伸びを有する第２の生成合金を準備する工程と；
ｄ．前記第２の生成合金を、少なくとも６５０℃かつＴｍ未満の温度まで加熱し、０．５μｍ〜５０μｍのマトリックス結晶粒を有し、伸び（Ｅ１）を有する第３の生成合金を形成する工程と；
ｅ．前記合金に１０ｍｍ／秒以上の打ち抜き速度で穴を打ち抜き、前記打ち抜き穴が１０％以上の穴広げ率を示す工程と、
を含む。
【００１３】
本発明はまた、合金において端部を広げる方法に関し、該方法は：
ａ．少なくとも５０原子％の鉄及びＳｉ、Ｍｎ、Ｂ、Ｃｒ、Ｎｉ、Ｃｕ又はＣから選択される少なくとも４種以上の元素を含む金属合金を供給し、前記合金を融解し、２５０Ｋ／秒以下の速度で冷却するか又は２．０ｍｍ以上５００ｍｍまでの厚さに凝固させ、Ｔｍを有する合金を形成する工程と；
ｂ．前記合金を、７００℃以上かつ前記合金のＴｍ未満の温度まで、１０−６〜１０４の歪み速度で加熱し、前記合金の前記厚さを低減し、９２１ＭＰａ〜１４１３ＭＰａの最大引張り強度及び１２．０％〜７７．７％の伸びを有する第１の生成合金を準備する工程と；
ｃ．前記第１の生成合金に圧力を印加し、１３５６ＭＰａ〜１８３１ＭＰａの最大引張り強度及び１．６％〜３２．８％の伸びを有する第２の生成合金を準備する工程と；
ｄ．前記第２の生成合金を、Ｔｍ未満の温度まで加熱し、６．６％から８６．７％の伸びを有する第３の生成合金を形成する工程と；
ｅ．前記生成合金において端部を形成し、５  ｍｍ／分以上の速度で前記端部を広げる工程と、
を含む。
【００１４】
本発明はまた、合金の端部を広げる方法に関し、該方法は：
少なくとも５０原子％の鉄及びＳｉ、Ｍｎ、Ｂ、Ｃｒ、Ｎｉ、Ｃｕ又はＣから選択される少なくとも４種以上の元素を含む金属合金を供給する工程であって、前記合金が、７９９  ＭＰａ〜１６８３  ＭＰａの最大引張り強度及び６．６〜８６．７％の伸びを有する、工程と；
前記合金において端部を形成する工程と；
５  ｍｍ／分以上の速度で前記合金における前記端部を広げる工程と、
を含む。
【００１５】
以下の詳細な説明は、例証的な目的で提供され、本発明のいかなる態様にも制限を加えるものと考えるべきではない添付の図を参照するとより良く理解されるであろう。
【図面の簡単な説明】
【００１６】
【図１Ａ】高強度ナノモーダル（Ｎａｎｏｍｏｄａｌ）構造の形成及び関連する機構の構造経路である。
【図１Ｂ】再結晶モーダル（Ｍｏｄａｌ）構造及び微細化高強度ナノモーダル構造の形成並びに関連する機構の構造経路である。
【図２】産業用加工工程に関係する微細化高強度ナノモーダル構造の開発に向けた構造経路である。
【図３ａ】合金９からの実験的鋳造５０ｍｍスラブの画像である。
【図３ｂ】合金１２からの実験的鋳造５０ｍｍスラブの画像である。
【図４ａ】合金９からの実験的鋳造後の熱間圧延板の画像である。
【図４ｂ】合金１２からの実験的鋳造後の熱間圧延板の画像である。
【図５ａ】合金９からの実験的鋳造及び熱間圧延後の冷間圧延板の画像である。
【図５ｂ】合金１２からの実験的鋳造及び熱間圧延後の冷間圧延板の画像である。
【図６】５０ｍｍ厚さに鋳造された凝固合金１の微細構造である：ａ）鋳放し状態におけるモーダル構造の樹枝状性を示す後方散乱ＳＥＭ顕微鏡写真、ｂ）マトリックス結晶粒の詳細を示す明視野ＴＥＭ顕微鏡写真、ｃ）モーダル構造におけるフェライト相を呈する制限電子線回折を用いた明視野ＴＥＭ。
【図７】凝固後の合金１におけるモーダル構造のＸ線回折パターンである：ａ）実験データ、ｂ）リートベルト微細化解析。
【図８】１．７ｍｍ厚さに熱間圧延された後の合金１の微細構造である：ａ）均質化及び微細化されたナノモーダル構造を示す後方散乱ＳＥＭ顕微鏡写真、ｂ）マトリックス結晶粒の詳細を示す明視野ＴＥＭ顕微鏡写真。
【図９】熱間圧延後の合金１におけるナノモーダル構造のＸ線回折パターンである：ａ）実験データ、ｂ）リートベルト微細化解析。
【図１０】１．２ｍｍ厚さに冷間圧延された後の合金１の微細構造である：ａ）冷間圧延後の高強度ナノモーダル構造を示す後方散乱ＳＥＭ顕微鏡写真、ｂ）マトリックス結晶粒の詳細を示す明視野ＴＥＭ顕微鏡写真。
【図１１】冷間圧延後の合金１における高強度ナノモーダル構造のＸ線回折パターンである：ａ）実験データ、ｂ）リートベルト微細化解析。
【図１２】熱間圧延、冷間圧延及び８５０℃で５分間の焼きなまし後の、再結晶モーダル構造を呈する合金１における微細構造の明視野ＴＥＭ顕微鏡写真である：ａ）低倍率画像、ｂ）オーステナイト相の結晶構造を示す選択電子線回折パターンを備えた高倍率画像。
【図１３】熱間圧延、冷間圧延及び８５０℃で５分間の焼きなまし後の、再結晶モーダル構造を呈する合金１における微細構造の後方散乱ＳＥＭ顕微鏡写真である：ａ）低倍率画像、ｂ）高倍率画像。
【図１４】焼きなまし後の合金１における再結晶モーダル構造のＸ線回折パターンである：ａ）実験データ、ｂ）リートベルト微細化解析。
【図１５】引張り変形後に形成された微細化高強度ナノモーダル構造（混合微視的成分構造）を示す合金１における微細構造の明視野ＴＥＭ顕微鏡写真である：ａ）未変態構造の大結晶粒及び微細化結晶粒を有する変態した「ポケット」；ｂ）「ポケット」内の微細化構造。
【図１６】微細化高強度ナノモーダル構造（混合微視的成分構造）を示す合金１における微細構造の後方散乱ＳＥＭ顕微鏡写真である：ａ）低倍率画像、ｂ）高倍率画像。
【図１７】冷間変形後の合金１における微細化高強度ナノモーダル構造のＸ線回折パターンである：ａ）実験データ、ｂ）リートベルト微細化解析。
【図１８】５０ｍｍ厚さに鋳造された凝固合金２の微細構造である：ａ）鋳放し状態におけるモーダル構造の樹枝状性を示す後方散乱ＳＥＭ顕微鏡写真、ｂ）マトリックス結晶粒の詳細を示す明視野ＴＥＭ顕微鏡写真。
【図１９】凝固後の合金２におけるモーダル構造のＸ線回折パターンである：ａ）実験データ、ｂ）リートベルト微細化解析。
【図２０】１．７ｍｍ厚さに熱間圧延された後の合金２の微細構造である：ａ）均質化及び微細化されたナノモーダル構造を示す後方散乱ＳＥＭ顕微鏡写真、ｂ）マトリックス結晶粒の詳細を示す明視野ＴＥＭ顕微鏡写真。
【図２１】熱間圧延後の合金２におけるナノモーダル構造のＸ線回折パターンである：ａ）実験データ、ｂ）リートベルト微細化解析。
【図２２】１．２ｍｍ厚さに冷間圧延された後の合金２の微細構造である：ａ）冷間圧延後の高強度ナノモーダル構造を示す後方散乱ＳＥＭ顕微鏡写真、ｂ）マトリックス結晶粒の詳細を示す明視野ＴＥＭ顕微鏡写真。
【図２３】冷間圧延後の合金２における高強度ナノモーダル構造のＸ線回折パターンである：ａ）実験データ、ｂ）リートベルト微細化解析。
【図２４】熱間圧延、冷間圧延及び８５０℃で１０分間の焼きなまし後の、再結晶モーダル構造を呈する合金２における微細構造の明視野ＴＥＭ顕微鏡写真である：ａ）低倍率画像、ｂ）オーステナイト相の結晶構造を示す電子線回折パターンを電子線回折パターンを備えた高倍率画像。
【図２５】熱間圧延、冷間圧延及び８５０℃で１０分間の焼きなまし後の、再結晶モーダル構造を呈する合金２における微細構造の後方散乱ＳＥＭ顕微鏡写真である：ａ）低倍率画像、ｂ）高倍率画像。
【図２６】焼きなまし後の合金２における再結晶モーダル構造のＸ線回折パターンである：ａ）実験データ、ｂ）リートベルト微細化解析。
【図２７】引張り変形後に形成された微細化高強度ナノモーダル構造（混合微視的成分構造）を示す合金２における微細構造である：ａ）微細化結晶粒を有する変態した「ポケット」の明視野ＴＥＭ顕微鏡写真；ｂ）微細構造の後方散乱ＳＥＭ顕微鏡写真。
【図２８】冷間変形後の合金２における微細化高強度ナノモーダル構造のＸ線回折パターンである：ａ）実験データ、ｂ）リートベルト微細化解析。
【図２９】実験的加工の様々な段階での合金１の引張り特性である。
【図３０】実験的加工の様々な段階での合金１３の引張り結果である。
【図３１】実験的加工の様々な段階での合金１７の引張り結果である。
【図３２】熱間圧延状態における及び冷間圧延／焼きなましサイクルの各工程後の板の引張り特性であり、各サイクルでの全特性の可逆性を実証している：ａ）合金１、ｂ）合金２。
【図３３】２個の支え及び１個の押金具（ｆｏｒｍｅｒ）を備える曲げ装置を示す曲げ試験略図である（国際標準化機構、２００５年）。
【図３４】１８０°まで試験を行った合金１からの試料の曲げ試験画像である：ａ）亀裂を伴わず１８０°まで試験を行った試料一式の写真、及びｂ）試験試料の曲がりの近接撮影像。
【図３５】ａ）選択された合金からの打ち抜き、かつＥＤＭ切断被験体の引張り試験結果であり、打ち抜き端部損傷に起因する特性低下を実証している；ｂ）ＥＤＭ切断被験体用に選択された合金の引張り曲線である。
【図３６】合金１における被験体端部のＳＥＭ画像である：ａ）ＥＤＭ切断後及びｂ）打ち抜き後。
【図３７】合金１における端部付近の微細構造のＳＥＭ画像である：ａ）ＥＤＭ切断被験体及びｂ）打ち抜き被験体。
【図３８】焼きなましの前及び後の合金１からの打ち抜き被験体の引張り試験結果であり、焼きなましによる端部損傷からの全特性の回復を実証している。同一の合金のＥＤＭ切断被験体に関するデータを参照用に示す。
【図３９】焼きなましを伴う及び伴わない、合金１からの打ち抜き被験体に関する引張り応力−歪み曲線の例である。
【図４０】引張り応力−歪み曲線であり、４００℃〜８５０℃の間の範囲における回復温度までの、冷間圧延された合金１の応答を例証している；ａ）引張り曲線、ｂ）降伏強さ。
【図４１ａ】高度に変形され集合組織のある（ｔｅｘｔｕｒｅｄ）高強度ナノモーダル構造を呈する、冷間圧延された合金１試料の明視野ＴＥＭ画像である：低倍率画像。
【図４１ｂ】高度に変形され集合組織のある高強度ナノモーダル構造を呈する、冷間圧延された合金１試料の明視野ＴＥＭ画像である：高倍率画像。
【図４２ａ】高度に変形され集合組織のある高強度ナノモーダル構造を呈し、再結晶が起きていない、４５０℃で１０分間焼きなましされた合金１試料の明視野ＴＥＭ画像である：低倍率画像。
【図４２ｂ】高度に変形され集合組織のある高強度ナノモーダル構造を呈し、再結晶が起きていない、４５０℃で１０分間焼きなましされた合金１試料の明視野ＴＥＭ画像である：高倍率画像。
【図４３ａ】再結晶開始の前兆を示すナノスケール結晶粒を呈する、６００℃で１０分間焼きなましされた合金１試料の明視野ＴＥＭ画像である：低倍率画像。
【図４３ｂ】再結晶開始の前兆を示すナノスケール結晶粒を呈する、６００℃で１０分間焼きなましされた合金１試料の明視野ＴＥＭ画像である：高倍率画像。
【図４４ａ】広範囲の再結晶を示す大結晶粒を呈する、６５０℃で１０分間焼きなましされた合金１試料の明視野ＴＥＭ画像である：低倍率画像。
【図４４ｂ】広範囲の再結晶を示す大結晶粒を呈する、６５０℃で１０分間焼きなましされた合金１試料の明視野ＴＥＭ画像である：高倍率画像。
【図４５ａ】小分率の未変態領域を伴う再結晶した結晶粒を呈する、７００℃で１０分間焼きなましされた合金１試料の明視野ＴＥＭ画像であり、電子線回折は再結晶した結晶粒がオーステナイトであることを示す：低倍率画像。
【図４５ｂ】小分率の未変態領域を伴う再結晶した結晶粒を呈する、７００℃で１０分間焼きなましされた合金１試料の明視野ＴＥＭ画像であり、電子線回折は再結晶した結晶粒がオーステナイトであることを示す：高倍率画像。
【図４６】焼きなまし時の温度に対する本明細書の鋼合金の応答を表す、モデル時間温度変態図である。Ａとラベル付けされた加熱曲線では、回復機構が作動している。Ｂとラベル付けされた加熱曲線では、回復及び再結晶の両方の機構が作動している。
【図４７ａ】異なる温度における合金１の焼きなましの前及び後の打ち抜き被験体の引張り特性である。
【図４７ｂ】異なる温度における合金９の焼きなましの前及び後の打ち抜き被験体の引張り特性である。
【図４７ｃ】異なる温度における合金１２の焼きなましの前及び後の打ち抜き被験体の引張り特性である。
【図４８】構造解析用の試料位置の略図である。
【図４９ａ】打ち抜きのままの状態における合金１の打ち抜きＥ８試料である：写真の右側に位置する打ち抜き端部における三角形の変形域を示す低倍率画像。加えて、これに続く顕微鏡写真の近接撮影領域を提供する。
【図４９ｂ】打ち抜きのままの状態における合金１の打ち抜きＥ８試料である：変形域を示す高倍率画像。
【図４９ｃ】打ち抜きのままの状態における合金１の打ち抜きＥ８試料である：変形域から遠く離れた再結晶構造を示す高倍率画像。
【図４９ｄ】打ち抜きのままの状態における合金１の打ち抜きＥ８試料である：変形域における変形構造を示す高倍率画像。
【図５０ａ】６５０℃で１０分間の焼きなまし後の合金１の打ち抜きＥ８試料である：垂直方向に打ち抜いた、端部における変形域を示す低倍率画像。加えて、これに続く顕微鏡写真の近接撮影領域を提供する。
【図５０ｂ】６５０℃で１０分間の焼きなまし後の合金１の打ち抜きＥ８試料である：変形域を示す高倍率画像。
【図５０ｃ】６５０℃で１０分間の焼きなまし後の合金１の打ち抜きＥ８試料である：変形から遠く離れた再結晶構造を示す高倍率画像。
【図５０ｄ】６５０℃で１０分間の焼きなまし後の合金１の打ち抜きＥ８試料である：変形域における回復構造を示す高倍率画像。
【図５１ａ】７００℃で１０分間の焼きなまし後の合金１の打ち抜きＥ８試料である：垂直方向に打ち抜いた、端部における変形域を示す低倍率画像。加えて、これに続く顕微鏡写真の近接撮影領域を提供する。
【図５１ｂ】７００℃で１０分間の焼きなまし後の合金１の打ち抜きＥ８試料である：変形域を示す高倍率画像。
【図５１ｃ】７００℃で１０分間の焼きなまし後の合金１の打ち抜きＥ８試料である：変形域から遠く離れた再結晶構造を示す高倍率画像。
【図５１ｄ】７００℃で１０分間の焼きなまし後の合金１の打ち抜きＥ８試料である：変形域における再結晶構造を示す高倍率画像。
【図５２ａ】合金１から異なる速度で打ち抜いた被験体の引張り特性である。
【図５２ｂ】合金９から異なる速度で打ち抜いた被験体の引張り特性である。
【図５２ｃ】合金１２から異なる速度で打ち抜いた被験体の引張り特性である。
【図５３】打ち抜き対ミリング加工（ｍｉｌｌｅｄ）の穴の場合における、合金１に関するＨＥＲ結果である。
【図５４】ＨＥＲ試験の被験体からの、ＳＥＭ顕微鏡及び微小硬度の測定用試料に関する板取りである。
【図５５】微小硬度測定位置の略図である。
【図５６ａ】ＥＤＭ切断を伴う合金１のＨＥＲ試験試料における微小硬度測定プロファイルである。
【図５６ｂ】打ち抜き穴を伴う合金１のＨＥＲ試験試料における微小硬度測定プロファイルである。
【図５７】穴の打ち抜き及び穴広げ中の端部構造変態の進行を表す、加工及び形成の異なる段階における合金１に関する微小硬度のプロファイルである。
【図５８】打ち抜き及びミリング加工の穴を有する合金１からのＨＥＲ試験試料に関する微小硬度データである。円は、穴端部に関するＴＥＭ試料の位置を表す。
【図５９】ＨＥＲ試験前の合金１板試料における微細構造の明視野ＴＥＭ画像である。
【図６０】穴端部から約１．５ｍｍの位置での、打ち抜き穴（ＨＥＲ＝５％）を有する合金１からのＨＥＲ試験試料における微細構造の明視野ＴＥＭ顕微鏡写真である：ａ）主要未変態構造；ｂ）部分的変態構造の「ポケット」。
【図６１】２つの異なる領域における穴端部から約１．５ｍｍの位置での、ミリング加工穴（ＨＥＲ＝７３．６％）を有する合金１からのＨＥＲ試験試料における微細構造の明視野ＴＥＭ顕微鏡写真である：ａ）及びｂ）。
【図６２】合金１試料における打ち抜き穴の端部付近の正確な試料化用に使用される集束イオンビーム（ＦＩＢ）技術である：ａ）ミリング加工のＴＥＭ試料の一般的試料位置を示すＦＩＢ技術、ｂ）穴端部から表示された位置にある切抜きＴＥＭ試料の近接撮影像。
【図６３】穴端部から約１０マイクロメートルの位置での、打ち抜き穴を有する合金１からの試料における微細構造の明視野ＴＥＭ顕微鏡写真である。
【図６４】打ち抜き穴の焼きなましを伴う及び伴わない、合金１に関する穴広げ率測定値である。
【図６５】打ち抜き穴の焼きなましを伴う及び伴わない、合金９に関する穴広げ率測定値である。
【図６６】打ち抜き穴の焼きなましを伴う及び伴わない、合金１２に関する穴広げ率測定値である。
【図６７】打ち抜き穴の焼きなましを伴う及び伴わない、合金１３に関する穴広げ率測定値である。
【図６８】打ち抜き穴の焼きなましを伴う及び伴わない、合金１７に関する穴広げ率測定値である。
【図６９】異なる端部状態を用いて試験を行った合金１の引張り性能である。打ち抜き端部状態を有する引張り試料は、ワイヤＥＤＭ切断及び打ち抜きとそれに続く焼きなまし（８５０℃で１０分間）の端部状態を有する引張り試料と比較すると、低減した引張り性能を有することに留意されたい。
【図７０】端部状態の関数として、合金１の穴広げ率応答により測定された端部形成能である。打ち抜き状態における穴は、ワイヤＥＤＭ切断及び打ち抜きとそれに続く焼きなまし（８５０℃で１０分間）の状態における穴より、低い端部形成能を有することに留意されたい。
【図７１】打ち抜き速度の関数として、穴広げ率により測定された合金１の端部形成能の打ち抜き速度依存性である。打ち抜き速度の増加と一致した、穴広げ率の増加に留意されたい。
【図７２】打ち抜き速度の関数として、穴広げ率により測定された合金９の端部形成能の打ち抜き速度依存性である。およそ２５ｍｍ／秒の打ち抜き速度まで穴広げ率が急増し、続いて穴広げ率が漸増することに留意されたい。
【図７３】打ち抜き速度の関数として、穴広げ率により測定された合金１２の端部形成能の打ち抜き速度依存性である。およそ２５ｍｍ／秒の打ち抜き速度まで穴広げ率が急増し、続いて１００ｍｍ／秒超の打ち抜き速度で穴広げ率は増加し続けることに留意されたい。
【図７４】穴広げ率により測定された市販の二相９８０（Ｄｕａｌ  Ｐｈａｓｅ９８０）鋼の端部形成能の打ち抜き速度依存性である。市販の二相９８０鋼に関して、試験を行った全ての打ち抜き速度で、穴広げ率は±３％の変動を伴い一貫して２１％であることに留意されたい。
【図７５】非平面の打ち抜き幾何学形状の略図である：６°テーパー状（左）、７°円錐体（中央）、及び円錐平底（ｃｏｎｉｃａｌ  ｆｌａｔ）（右）。全寸法はミリメートルである。
【図７６】２８ｍｍ／秒、１１４ｍｍ／秒、及び２２８ｍｍ／秒の打ち抜き速度での合金１に対する打ち抜き幾何学形状効果である。合金１に関して、２２８ｍｍ／秒の打ち抜き速度で、打ち抜き幾何学形状効果は少なくなることに留意されたい。
【図７７】２８ｍｍ／秒、１１４ｍｍ／秒、及び２２８ｍｍ／秒の打ち抜き速度での合金９に対する打ち抜き幾何学形状効果である。７°の円錐の打ち抜き及び円錐平底の打ち抜きは、最高穴広げ率をもたらすことに留意されたい。
【図７８】２８ｍｍ／秒、１１４ｍｍ／秒、及び２２８ｍｍ／秒の打ち抜き速度での合金１２に対する打ち抜き幾何学形状効果である。２２８ｍｍ／秒の打ち抜き速度での７°の円錐の打ち抜きは、全ての合金に関して測定された、最高穴広げ率をもたらすことに留意されたい。
【図７９】２２８ｍｍ／秒の打ち抜き速度での合金１に対する打ち抜き幾何学形状効果である。全ての打ち抜き幾何学形状は、およそ２１％にほぼ等しい穴広げ率をもたらすことに留意されたい。
【図８０】穴広げ率により測定された市販の鋼グレードの端部形成能の穴打ち抜き速度依存性である。穴広げ率は、全ての試験グレードにおいて、打ち抜き速度の増加に伴い改善を示さないことに留意されたい。
【図８１】合金１及び合金９のデータと共に、［Ｐａｕｌ  Ｓ．Ｋ．，Ｊ  Ｍａｔｅｒ  Ｅｎｇ  Ｐｅｒｆｏｒｍ  ２０１４；２３：３６１０．］からの選択された市販の鋼グレードに関するデータを用いた同文献による予測の、不均一伸び及び穴広げ率の相関である。合金１及び合金９のデータは、予想線に従わず、予想よりはるかに低いＨＥＲ値を有することに留意されたい。
【図８２】穴広げ速度の関数として合金１からの試料における、測定された穴広げ率である。
【図８３】穴広げ速度の関数として合金９からの試料における、測定された穴広げ率である。
【図８４】穴広げ速度の関数として合金１２からの試料における、測定された穴広げ率である。
【図８５】合金９からのシートにおける微細構造の画像である；ａ）微細構造のＳＥＭ像、ｂ）微細構造の、より高倍率のＳＥＭ像、ｃ）エッチング表面の光学画像、及びｄ）エッチング表面の、より高倍率の光学像。
【図８６】合金９のシートに関する穴打ち抜き速度及び穴広げ速度の関数としての、測定された穴広げ率である。
【図８７】穴端部からの距離の関数としての異なる穴打ち抜き速度及び穴広げ速度によるＨＥＲ試験試料における平均磁気相体積パーセント（Ｆｅ％）である。
【図８８】穴調製方法の関数としての合金１、合金９及び合金１２からの試料における測定された穴広げ率である。
【図８９】広げ前の異なる方法によって調製された穴を有する合金１試料における穴端部の近くの横断面の低倍率でのＳＥＭ像；ａ）打ち抜き穴、ｂ）ＥＤＭ切断穴、ｃ）ミリング加工穴及びｄ）レーザー切断穴である。
【図９０】高倍率での広げ前の異なる方法によって調製された穴を有する合金１試料における穴端部の近くの横断面の高倍率でのＳＥＭ像である；ａ）打ち抜き穴、ｂ）ＥＤＭ切断穴、ｃ）ミリング加工穴及びｄ）レーザー切断穴。
【図９１】ＨＥＲ試験の間の広げ後の異なる方法によって調製された穴を有する合金１試料における穴端部の近くの横断面の低倍率でのＳＥＭ像である；ａ）打ち抜き穴、ｂ）ＥＤＭ切断穴、ｃ）ミリング加工穴及びｄ）レーザー切断穴。
【図９２】ＨＥＲ試験後の（つまり、亀裂による障害までの広げの後の）穴端部の近くの試料横断面のＳＥＭ像が、異なる方法によって調製された穴を有する合金１からの試料に関して、より高倍率で提供される；ａ）打ち抜き穴、ｂ）ＥＤＭ切断穴、ｃ）ミリング加工穴及びｄ）レーザー切断穴。
【発明を実施するための形態】
【００１７】
構造及び機構
図１Ａ及び図１Ｂに示されるように、本明細書の鋼合金は、特定の機構を通して構造形成の独自の経路を経る。最初の構造形成は、合金を融解し、冷却し、凝固させ、モーダル構造（構造＃１、図１Ａ）を有する合金を形成することから始まる。モーダル構造は、主としてオーステナイトマトリックス（ガンマ−Ｆｅ）を呈し、特有の合金化学成分に応じて、フェライト結晶粒（アルファ−Ｆｅ）、マルテンサイト、並びにホウ化物（ホウ素が存在する場合）及び／又は炭化物（炭素が存在する場合）を含む沈殿物を含有し得る。モーダル構造の粒度は、合金化学成分及び凝固状態に応じて変わる。例えば、より厚い鋳放し構造（例えば、２．０ｍｍ以上の厚さ）は、相対的に遅い冷却速度（例えば、２５０Ｋ／秒以下の冷却速度）で、相対的により大きいマトリックス粒度をもたらす。したがって、厚さは、２．０〜５００ｍｍの範囲であり得ることが好ましい。モーダル構造は、実験的鋳造において、２〜１０，０００μｍの粒度及び／又は樹枝状結晶長を有するオーステナイトマトリックス（ガンマ−Ｆｅ）、及び０．０１〜５．０μｍの大きさの沈殿物を呈することが好ましい。マトリックス粒度及び沈殿物の大きさは、商業的生産において、合金化学成分、出発鋳造厚さ及び特定の加工パラメーターに応じて１０倍まで大きくなり得る。モーダル構造を有する本明細書の鋼合金は、出発厚さの大きさ及び特定の合金化学成分に応じて、典型的には、以下の引張り特性、１４４〜５１４ＭＰａの降伏強度、４１１〜９０７ＭＰａの範囲の最大引張り強度、及び３．７〜２４．４％の合計延性を呈する。
【００１８】
モーダル構造（構造＃１、図１Ａ）を有する本明細書の鋼合金は、鋼合金を１つ又は複数の熱及び応力のサイクルに曝露することにより、ナノ相微細化（機構＃１、図１Ａ）を通して均質化及び微細化され、最終的にナノモーダル構造（構造＃２、図１Ａ）の形成へとつながり得る。より詳細には、モーダル構造は、２．０ｍｍ以上の厚さで形成されるか、又は２５０Ｋ／秒以下の冷却速度で形成されると、厚さの低減を伴い、７００℃の温度まで、固相線温度（Ｔｍ）未満の温度まで、１０−６〜１０４の歪み速度で加熱されることが好ましい。構造＃２への変態は、鋼合金が、温度及び応力の継続的適用中に、かつ熱間圧延中に起きるように構成され得る等の厚さの低減中に、機械的変形を受けるため、中間体の均質化モーダル構造（構造＃１ａ、図１Ａ）を通して、連続様式で起きる。
【００１９】
ナノモーダル構造（構造＃２、図１Ａ）は、主要オーステナイトマトリックス（ガンマ−Ｆｅ）を有し、化学成分に応じて、フェライト結晶粒（アルファ−Ｆｅ）並びに／又はホウ化物（ホウ素が存在する場合）及び／若しくは炭化物（炭素が存在する場合）等の沈殿物を更に含有し得る。出発粒度に応じて、ナノモーダル構造は、典型的には、実験的鋳造において、１．０〜１００μｍの粒度を有する主要オーステナイトマトリックス（ガンマ−Ｆｅ）及び／又は１．０〜２００ｎｍの大きさの沈殿物を呈する。マトリックス粒度及び沈殿物の大きさは、商業的生産において、合金化学成分、出発鋳造厚さ及び特定の加工パラメーターに応じて、５倍まで大きくなり得る。ナノモーダル構造を有する本明細書の鋼合金は、典型的には、以下の引張り特性、２６４〜５７４ＭＰａの降伏強度、９２１〜１４１３ＭＰａの範囲の最大引張り強度、及び１２．０〜７７．７％の合計延性を呈する。構造＃２は、１ｍｍ〜５００ｍｍの厚さで形成されることが好ましい。
【００２０】
ナノモーダル構造（構造＃２、図１Ａ）を有する本明細書の鋼合金が、周囲温度／周囲温度に近い温度（例えば、２５℃＋／−５℃）で応力を施されると、動的ナノ相強化機構（機構＃２、図１Ａ）が作動し、高強度ナノモーダル構造（構造＃３、図１Ａ）の形成へとつながる。応力は、合金化学成分に応じて、２５０〜６００ＭＰａの範囲の、合金それぞれの降伏強度を超えるレベルであることが好ましい。高強度ナノモーダル構造は、典型的には、フェライトマトリックス（アルファ−Ｆｅ）を呈し、合金化学成分に応じて、オーステナイト結晶粒（ガンマ−Ｆｅ）並びにホウ化物（ホウ素が存在する場合）及び／又は炭化物（炭素が存在する場合）を含み得る沈殿結晶粒を更に含有し得る。強化変態は、機構＃２を動的方法と定義する印加応力下で歪み中に起き、その間に、準安定性オーステナイト相（ガンマ−Ｆｅ）が沈殿物を伴いフェライト（アルファ−Ｆｅ）に変態することに留意されたい。出発化学成分に応じて、オーステナイトの分率は安定であり、変態しないことに留意されたい。典型的には、低くは５体積パーセント程度、かつ高くは９５体積パーセント程度のマトリックスが変態する。高強度ナノモーダル構造は、典型的には、実験的鋳造において、２５ｎｍ〜５０μｍのマトリックス粒度を有するフェライトマトリックス（アルファ−Ｆｅ）及び１．０〜２００ｎｍの大きさの沈殿物を呈する。マトリックス粒度及び沈殿物の大きさは、商業的生産において、合金化学成分、出発鋳造厚さ及び特定の加工パラメーターに応じて、２倍まで大きくなり得る。高強度ナノモーダル構造を有する本明細書の鋼合金は、典型的には、以下の引張り特性、７１８〜１６４５ＭＰａの降伏強度、１３５６〜１８３１ＭＰａの範囲の最大引張り強度、及び１．６〜３２．８％の合計延性を呈する。構造＃３は、０．２〜２５．０ｍｍの厚さで形成されることが好ましい。
【００２１】
高強度ナノモーダル構造（構造＃３、図１Ａ及び図１Ｂ）は、再結晶（機構＃３、図１Ｂ）を経る可能性を有し、合金の融点未満で加熱を施されると、フェライト結晶粒がオーステナイトに戻る変態を伴い、再結晶モーダル構造（構造＃４、図１Ｂ）の形成へとつながる。ナノスケール沈殿物の部分溶解もまた起きる。ホウ化物及び／又は炭化物は、合金化学成分に応じて、材料中に存在可能である。完全変態が起きる好ましい温度範囲は、６５０℃から、特定の合金のＴｍまでの範囲である。再結晶すると、構造＃４は転位又は双晶をほとんど含有せず、積層欠陥が一部の再結晶した結晶粒内に見出される。４００〜６５０℃の低い温度で回復機構が起こり得ることに留意されたい。再結晶モーダル構造（構造＃４、図１Ｂ）は、典型的には、実験的鋳造において、０．５〜５０μｍの粒度を有する主要オーステナイトマトリックス（ガンマ−Ｆｅ）及び１．０〜２００ｎｍの大きさの沈殿結晶粒を呈する。マトリックス粒度及び沈殿物の大きさは、商業的生産において、合金化学成分、出発鋳造厚さ及び特定の加工パラメーターに応じて、２倍まで大きくなり得る。再結晶モーダル構造を有する本明細書の鋼合金は、典型的には、以下の引張り特性、１９７〜１３７２ＭＰａの降伏強度、７９９〜１６８３ＭＰａの範囲の最大引張り強度、及び１０．６〜８６．７％の合計延性を呈する。
【００２２】
再結晶モーダル構造（構造＃４、図１Ｂ）を有する本明細書の鋼合金は、周囲温度／周囲温度に近い温度（例えば、２５℃＋／−５℃）で、降伏を超える応力の印加時に、ナノ相微細化及び強化（機構＃４、図１Ｂ）を経て、微細化高強度ナノモーダル構造（構造＃５、図１Ｂ）の形成へとつながる。機構＃４を開始する応力は、１９７〜１３７２ＭＰａの範囲の、降伏強度を超えるレベルであることが好ましい。機構＃２と同様に、ナノ相微細化及び強化（機構＃４、図１Ｂ）は動的方法であり、その間に、準安定性オーステナイト相が沈殿物を伴いフェライトに変態し、同一合金に関する構造＃３と比較して、一般に更なる結晶粒微細化をもたらす。微細化高強度ナノモーダル構造（構造＃５、図１Ｂ）の１つの独特な特徴は、相変態中に、不規則に分散した微細構造の「ポケット」内でかなりの微細化が起きるが、一方、他の領域は未変態のままであることである。出発化学成分に応じて、オーステナイトの分率は安定であり、安定化オーステナイトを含有する領域は変態しないことに留意されたい。典型的には、分散した「ポケット」内の、低くは５体積パーセント程度、かつ高くは９５体積パーセント程度のマトリックスが変態する。ホウ化物（ホウ素が存在する場合）及び／又は炭化物（炭素が存在する場合）は、合金化学成分に応じて、材料中に存在可能である。微細構造の未変態部分は、０．５〜５０μｍの大きさのオーステナイト結晶粒（ガンマ−Ｆｅ）で表され、１〜２００ｎｍの大きさの分散した沈殿物を更に含有し得る。これらの高度に変形されたオーステナイト結晶粒は、変形中に起きる既存の転位プロセスに起因し、相対的に大多数の転位を含有し、高分率の転位（１０８〜１０１０ｍｍ−２）をもたらす。変形中に微細構造の変態した部分は、ナノ相微細化及び強化（機構＃４、図１Ｂ）を通して、更なる沈殿物を伴い、微細化フェライト結晶粒（アルファ−Ｆｅ）で表される。実験的鋳造では、フェライト（アルファ−Ｆｅ）微細化結晶粒の大きさは５０〜２０００ｎｍに変化し、沈殿物の大きさは１〜２００ｎｍの範囲である。マトリックス粒度及び沈殿物の大きさは、商業的生産において、合金化学成分、出発鋳造厚さ及び特定の加工パラメーターに応じて、２倍まで大きくなり得る。変態した「ポケット」及び高度に微細化された微細構造の大きさは、典型的には、０．５〜２０μｍに変化する。微細構造における変態領域対未変態領域の体積分率は、オーステナイト安定性を含む合金化学成分を変化させることにより、典型的には、それぞれ、９５：５の比〜５：９５に変化し得る。微細化高強度ナノモーダル構造を有する本明細書の鋼合金は、典型的には、以下の引張り特性、７１８〜１６４５ＭＰａの降伏強度、１３５６〜１８３１ＭＰａの範囲の最大引張り強度、及び１．６〜３２．８％の合計延性を呈する。
【００２３】
微細化高強度ナノモーダル構造（構造＃５、図１Ｂ）を有する本明細書の鋼合金は、次に昇温状態に曝露され、再結晶モーダル構造（構造＃４、図１Ｂ）の形成へと戻ることにつながり得る。完全変態が起きる典型的な温度範囲は、６５０℃から、特定の合金のＴｍまでの範囲であり（図１Ｂに示す）、一方、４００℃から６５０℃未満の温度までのより低い温度は回復機構を作動させ、部分的再結晶を起こし得る。応力印加及び加熱を複数回繰り返すことにより、目的とする特性を有する、相対的に薄いゲージの板、相対的に直径の小さい管又は棒、最終部品の複雑な形状等を含むが、これらに限定されない、所望の製品幾何学形状を達成し得る。したがって、材料の最終厚さは、０．２〜２５ｍｍの範囲になり得る。本明細書の鋼合金中に、全ての段階で、Ｆｍ３ｍ（＃２２５）空間群を有する立方晶系の沈殿物が存在し得ることに留意されたい。追加的なナノスケール沈殿物は、動的ナノ相強化機構（機構＃２）及び／又はナノ相微細化及び強化（機構＃４）を通して、変形の結果として形成され得て、Ｐ６３ｍｃ空間群（＃１８６）を有する六方晶族（ｄｉｈｅｘａｇｏｎａｌ  ｐｙｒａｍｉｄａｌ  ｃｌａｓｓ）六方晶相（ｈｅｘａｇｏｎａｌ  ｐｈａｓｅ）及び／又は六方晶系Ｐ６ｂａｒ２Ｃ空間群（＃１９０）を有する三方晶族（ｄｉｔｒｉｇｏｎａｌ  ｄｉｐｙｒａｍｉｄａｌ  ｃｌａｓｓ）で表される。沈殿物の性質及び体積分率は、合金組成及び加工履歴に応じて変わる。ナノ沈殿物の大きさは、１ｎｍ〜数十ナノメートルに変化し得るが、ほとんどの場合２０ｎｍ未満である。沈殿物の体積分率は、一般に２０％未満である。
【００２４】
スラブ鋳造を通した板製造中の機構
本明細書の鋼合金のための構造及び可能機構は、既存のプロセスの流れを使用して、商業的生産に適用することができる。図２を参照されたい。鋼スラブは、多数の後続加工変型を用いて、一般的に連続鋳造により製造され、一般的に板状コイルである最終製品形態に到達する。本明細書の鋼合金における、板状製品へのスラブ加工の各工程に関する鋳造から最終製品までの構造進化の詳細を図２に示す。
【００２５】
本明細書の鋼合金におけるモーダル構造（構造＃１）の形成は、合金凝固中に起きる。モーダル構造は、本明細書の合金を、その融点を超える範囲で、かつ１１００℃〜２０００℃の範囲の温度で加熱し、好ましくは１×１０３〜１×１０−３Ｋ／秒の範囲に冷却することに相当する、合金の融解温度未満に冷却することにより形成され得ることが好ましい。鋳放し厚さは、典型的には２０〜１５０ｍｍの範囲の厚さにおける薄型スラブ鋳造及び典型的には１５０〜５００ｍｍの範囲の厚さにおける厚型スラブ鋳造を用いる製造方法に応じて変わる。したがって、鋳放し厚さは、２０〜５００ｍｍの範囲になり得て、その全ての値は１ｍｍ毎の段階的である。したがって、鋳放し厚さは、２１ｍｍ、２２ｍｍ、２３ｍｍ等、５００ｍｍまでであり得る。
【００２６】
合金からの凝固スラブの熱間圧延は、次の加工工程であり、厚型スラブ鋳造の場合のトランスファーバーか、又は薄型スラブ鋳造の場合のコイルのいずれかを製造する。該方法中に、モーダル構造は、ナノ相微細化（機構＃１）を通して、連続様式で、部分的に次に全体的に均質化モーダル構造（構造＃１ａ）に変態する。均質化及びその結果得られた微細化がいったん完了すると、ナノモーダル構造（構造＃２）が形成する。熱間圧延プロセスの製造物である、得られた熱間帯コイルは、典型的には、１〜２０ｍｍ厚さの範囲である。
【００２７】
冷間圧延は、特定の用途の目的とする厚さを達成するために利用される、板製造用に広く使用される方法である。ＡＨＳＳに関して、より薄いゲージは通例０．４〜２ｍｍの範囲を目的とする。より細かいゲージ厚さを達成するために、パスとパスの間の中間焼きなましを伴うか又は伴わない、複数パスを通して冷間圧延が適用され得る。パス当たりの典型的な低減は、材料特性及び機器能力に応じて、５〜７０％である。中間焼きなまし前のパス数もまた、材料特性及び冷間変形中の歪み硬化レベルに応じて変わる。本明細書の鋼合金に関して、冷間圧延は動的ナノ相強化（機構＃２）を誘発し、得られた板の広範囲の歪み硬化へとつながり、かつ高強度ナノモーダル構造（構造＃３）の形成へとつながる。本明細書の合金からの冷間圧延板の特性は、合金化学成分に応じて変わり、冷間圧延低減により制御されて、全体冷間圧延（すなわち、硬質）製品を産出し得るか、又はある範囲の特性（すなわち１／４、１／２、３／４の硬質等）を産出するように行うことができる。特定のプロセスの流れ、特に出発厚さ及び熱間圧延のゲージ低減の量に応じて、更に冷間圧延のゲージ低減を可能にする材料の延性を回復するために、焼きなましが必要とされることが多い。中間体のコイルは、バッチ焼きなまし又は連続焼きなましライン等の従来の方法を利用することにより焼きなましされ得る。本明細書の鋼合金に関する冷間変形した高強度ナノモーダル構造（構造＃３）は、焼きなまし中に再結晶（機構＃３）を経て、再結晶モーダル構造（構造＃４）の形成へとつながる。この段階で、再結晶コイルは、合金化学成分及び目的とする市場に応じて、高度な特性組み合わせを有する最終製品であり得る。更に薄いゲージの板が必要とされる場合には、再結晶コイルは更に冷間圧延を施され、１つ又は複数のサイクルの冷間圧延／焼きなましにより実現され得る目的とする厚さに達成し得る。再結晶モーダル構造（構造＃４）を有する本明細書の合金からの板の更なる冷間変形は、ナノ相微細化及び強化（機構＃４）を通して、微細化高強度ナノモーダル構造（構造＃５）への構造変態へとつながる。その結果、最終ゲージ及び微細化高強度ナノモーダル構造（構造＃５）を有する全体硬質コイルが形成され得るか、又はサイクルの最終工程としての焼きなましの場合は、最終ゲージ及び再結晶モーダル構造（構造＃４）を有する板状コイルもまた製造され得る。本明細書の合金からの再結晶板状コイルが、冷間スタンピング、油圧成形、ロール成形等の任意のタイプの冷間変形により完成部品製造に利用されると、微細化高強度ナノモーダル構造（構造＃５）が最終製品／部品内に存在する。最終製品は、板、プレート、細片、パイプ及び管並びに様々な金属細工プロセスを通して作製される無数の複雑な部品を含む多くの異なる形態であり得る。
【００２８】
端部形成能の機構
再結晶モーダル構造（構造＃４）から微細化高強度ナノモーダル構造（構造＃５）へ、次に再結晶モーダル構造（構造＃４）へと戻り進行するこれらの相変態のサイクル性は、本明細書の鋼合金の独自の現象及び特色の１つである。以前に述べたように、本サイクルの特色は、板、特に、より薄いゲージ厚さが必要とされる場合（例えば、０．２〜２５ｍｍの範囲の厚さ）のＡＨＳＳの商業的製造中に適用することができる。更に、これらの可逆的機構は、本明細書の鋼合金の広範囲に及ぶ産業的利用に適用することができる。本明細書の鋼合金に関する本出願における引張り及び曲げ特性により実証されるように、バルク板形成能の例外的な組み合わせを呈する一方、相変態の独自のサイクルの特色は、他のＡＨＳＳにとって重大な制限要因であり得る端部形成能を可能にする。以下の表１（表１）は、応力印加及び加熱のサイクルを通して得られるナノ相微細化及び強化（機構＃４）を通して、該構造及び性能の特色の要約を提供する。バルク板及び端部形成能の両方の例外的組み合わせを生み出すために、これらの構造及び機構がどのように利用され得るかを、続いて本明細書に記載する。
【００２９】
【表１】
2020509233.tif 000003
【００３０】
本文
利用される好ましい原子比率を提供する、本明細書の合金の化学組成をＴａｂｌｅ  ２（表２）に示す。
【００３１】
【表２Ａ】
2020509233.tif 000004
【００３２】
【表２Ｂ】
2020509233.tif 000005
【００３３】
上記から分かるように、本明細書の合金は、５０原子％以上のＦｅを有する鉄をベースとした金属合金である。より好ましくは、本明細書の合金は、表示した原子％の以下の元素を含む、それから本質的になる、又はそれからなると記載され得る：Ｆｅ（６１．３０〜８３．１４原子％）；Ｓｉ（０〜７．０２原子％）；Ｍｎ（０〜１５．８６原子％）；Ｂ（０〜６．０９原子％）；Ｃｒ（０〜１８．９０原子％）；Ｎｉ（０〜８．６８原子％）；Ｃｕ（０〜２．００原子％）；Ｃ（０〜３．７２原子％）。加えて、本明細書の合金は、Ｆｅ及びＳｉ、Ｍｎ、Ｂ、Ｃｒ、Ｎｉ、Ｃｕ又はＣから選択される少なくとも４種以上、又は５種以上、又は６種以上の元素を含むことを理解されたい。最も好ましくは、本明細書の合金は、Ｓｉ、Ｍｎ、Ｂ、Ｃｒ、Ｎｉ、Ｃｕ及びＣと共に、５０原子％以上のレベルのＦｅを含む、それから本質的になる、又はそれからなる。
【００３４】
合金の実験的加工
産業的製造の各工程のモデルを作製するために、より小規模であるが、Ｔａｂｌｅ  ２（表２）における合金の実験的加工を行った。本方法の主要工程として、以下が挙げられる：鋳造、トンネル炉加熱、熱間圧延、冷間圧延、及び焼きなまし。
【００３５】
鋳造
Ｔａｂｌｅ  ２（表２）の原子比率に基づいて、既知の化学成分及び不純含有物を有する市販の鉄添加粉末（ｆｅｒｒｏａｄｄｉｔｉｖｅ  ｐｏｗｄｅｒｓ）を使用して、合金を量り分けて３，０００〜３，４００グラムの範囲の装入物とした。装入物を、ジルコニア被覆シリカるつぼ内に入れ、これをＩｎｄｕｔｈｅｒｍ  ＶＴＣ８００Ｖ真空傾斜式鋳造機内に置いた。次に、鋳造機は、融解物の酸化を防止するために、鋳造前に数回、鋳造チャンバー及び融解チャンバーを真空引きしてアルゴンを充填して大気圧まで戻した。融解物を、合金組成及び装入物重量に応じて、１４ｋＨｚ  ＲＦ誘導コイルを用いて完全融解するまでおよそ５．２５〜６．５分間加熱した。最後の固体の融解を確認した後、更に３０〜４５秒間加熱し、過熱状態を提供し、かつ融解物の均質性を確実にすることが可能であった。次に鋳造機は、融解チャンバー及び鋳造チャンバーを真空引きして、るつぼを傾斜させ、水冷式銅ダイ中の厚さ５０ｍｍ、幅７５〜８０ｍｍ、及び深さ１２５ｍｍの経路に融解物を流し込んだ。融解物を、チャンバーがアルゴンを用いて大気圧まで充填される前に真空下で２００秒間放冷した。２種の異なる合金からの実験的鋳造スラブの写真例を図３に示す。
【００３６】
トンネル炉加熱
熱間圧延の前に、実験用スラブをＬｕｃｉｆｅｒ  ＥＨＳ３ＧＴ−Ｂ１８炉に入れ加熱した。炉設定ポイントは、合金の融点に応じて１１００℃〜１２５０℃の間で変化する。スラブを熱間圧延の前に４０分間均熱しておき、目的とする温度に確実に到達させた。熱間圧延のパス間に、スラブを４分間炉に戻し、スラブを再加熱しておいた。
【００３７】
熱間圧延
予熱したスラブを、トンネル炉からＦｅｎｎ  Ｍｏｄｅｌ  ０６１二段圧延機（２  ｈｉｇｈ  ｒｏｌｌｉｎｇ  ｍｉｌｌ）へと押出した。空冷させる前に、５０ｍｍスラブを好ましくは圧延機を通して熱間圧延を５〜８パス行った。パスの開始後、各スラブを８０〜８５％の間に低減し、７．５〜１０ｍｍの間の最終厚さにした。冷却後、得られた各板を分割し、下部１９０ｍｍを圧延機を通して熱間圧延を更に３〜４パス行い、更にプレートを７２〜８４％の間に低減し、１．６〜２．１ｍｍの間の最終厚さにした。熱間圧延後の２種の異なる合金からの実験的鋳造スラブの写真例を図４に示す。
【００３８】
冷間圧延
熱間圧延後に得られた板を酸化アルミニウムでメディアブラスト（ｍｅｄｉａ  ｂｌａｓｔ）し、ミルスケールを除去し、次にＦｅｎｎ  Ｍｏｄｅｌ  ０６１二段圧延機で冷間圧延した。冷間圧延は複数パスを取り、板の厚さを典型的には１．２ｍｍの目的とする厚さまで低減する。熱間圧延された板を、最小ロールギャップに到達するまでギャップを着実に減少させて、圧延機内に供給した。材料が目的とするゲージにまだ到達しない場合は、１．２ｍｍ厚さが達成されるまで、最小ロールギャップでのパスを更に使用した。実験用圧延機能力の限界のため、多数のパスを適用した。２種の異なる合金からの冷間圧延板の写真例を図５に示す。
【００３９】
焼きなまし
冷間圧延後、引張り被験体をワイヤ放電加工ＥＤＭを介して冷間圧延板から切断した。次に、Ｔａｂｌｅ  ３（表３）に列記した異なるパラメーターを用いて、これらの被験体の焼きなましを行った。焼きなまし１ａ、１ｂ、２ｂを、Ｌｕｃｉｆｅｒ  ７ＨＴ−Ｋ１２箱形炉内で実行した。焼きなまし２ａ及び３を、Ｃａｍｃｏ  Ｍｏｄｅｌ  Ｇ−ＡＴＭ−１２ＦＬ炉内で実行した。空気焼きならしをした被験体を、サイクルの最後に炉から取り出し、空気中で室温まで放冷した。被験体の炉冷のために、焼きなましの最後に炉を遮断し、試料を炉で放冷した。加熱処理を例証のため選択したが、範囲を限定することを意図するものではないことに留意されたい。各合金に関して、融点直下までの高温処理が可能である。
【００４０】
【表３】
2020509233.tif 000006
【００４１】
合金特性
本明細書の合金の熱解析を、凝固鋳放しスラブに関して、Ｎｅｔｚｓｃｈ  Ｐｅｇａｓｕｓ  ４０４示差走査熱量計（ＤＳＣ）を使用して実施した。合金試料をアルミナるつぼに入れ、次にＤＳＣ内に入れた。次に、ＤＳＣはチャンバーを真空引きして、アルゴンを充填して大気圧まで戻した。次にアルゴンの一定パージを開始し、系内の酸素量を更に低減するために、ガス流路内にジルコニウムゲッターを組み込んだ。試料を完全に融解するまで加熱し、完全に凝固するまで冷却し、次に融解を通して１０℃／分で再加熱した。第２の融解から、平衡状態における材料の代表的測定を確実にするために、固相線温度、液相線温度、及びピーク温度の測定を行った。Ｔａｂｌｅ  ２（表２）に列記した合金では、融解は、約１１１１℃からの融解開始を伴い、合金化学成分及び約１４７６℃までの最終融解温度に応じて、１段階又は複数段階で起きる（Ｔａｂｌｅ  ４（表４））。融解挙動における変動は、合金の化学成分に応じて、合金の凝固時の複合相形成を反映する。
【００４２】
【表４Ａ】
2020509233.tif 000007
【００４３】
【表４Ｂ】
2020509233.tif 000008
【００４４】
熱間圧延された材料の９ｍｍ厚さ部分に関して、アルキメデス方法を使用して、空気中及び蒸留水中の両方における秤量を可能にする特別に構成された天秤で、合金の密度を測定した。各合金の密度をＴａｂｌｅ  ５（表５）に表し、７．５７〜７．８９ｇ／ｃｍ３の範囲であることが見出された。本技術の精度は、±０．０１ｇ／ｃｍ３である。
【００４５】
【表５】
2020509233.tif 000009
【００４６】
引張り特性を、Ｉｎｓｔｒｏｎ  ３３６９機械的試験用フレームでＩｎｓｔｒｏｎ社のＢｌｕｅｈｉｌｌ制御ソフトウェアを使用して測定した。全試験を室温で、下部をつかみ具で固定し、上部を上方に０．０１２ｍｍ／秒の速度で移動するつかみ具に取り付けて実行した。歪みデータを、Ｉｎｓｔｒｏｎ社の先進ビデオ伸び計（Ａｄｖａｎｃｅｄ  Ｖｉｄｅｏ  Ｅｘｔｅｎｓｏｍｅｔｅｒ）を使用して収集した。Ｔａｂｌｅ  ３（表３）に列記したパラメーターを用いた焼きなまし後の、Ｔａｂｌｅ  ２（表２）に列記した合金の引張り特性を、以下のＴａｂｌｅ  ６（表６）〜Ｔａｂｌｅ  １０（表１０）に示す。６．６〜８６．７％の引張り伸びを伴い、最大引張り強度値は７９９〜１６８３ＭＰａに変化し得る。降伏強度は、１９７〜９７８ＭＰａの範囲である。本明細書の鋼合金における機械的特徴値は、合金化学成分及び加工条件に応じて変わる。加熱処理における変動は、特定の合金化学成分の加工を通して、可能な特性変動を更に例証する。
【００４７】
【表６Ａ】
2020509233.tif 000010
【００４８】
【表６Ｂ】
2020509233.tif 000011
【００４９】
【表６Ｃ】
2020509233.tif 000012
【００５０】
【表７Ａ】
2020509233.tif 000013
【００５１】
【表７Ｂ】
2020509233.tif 000014
【００５２】
【表８】
2020509233.tif 000015
【００５３】
【表９Ａ】
2020509233.tif 000016
【００５４】
【表９Ｂ】
2020509233.tif 000017
【００５５】
【表９Ｃ】
2020509233.tif 000018
【００５６】
【表１０Ａ】
2020509233.tif 000019
【００５７】
【表１０Ｂ】
2020509233.tif 000020
【００５８】
【表１０Ｃ】
2020509233.tif 000021
【００５９】
［実施例］
（実施例１）
合金１における構造発達経路
５０ｍｍ厚さを有する実験用スラブを合金１から鋳造し、次に、本出願の本文に記載したように、熱間圧延、冷間圧延及び８５０℃で５分間の焼きなましによる実験的加工を行った。合金の微細構造を、ＳＥＭ、ＴＥＭ及びＸ線解析により加工の各工程で調べた。
【００６０】
ＳＥＭ研究用に、スラブ試料の横断面を低砥粒を有するＳｉＣ紙やすり上で研削し、次にダイアモンドメディアペーストを用いて１μｍに至るまで次第に研磨した。０．０２μｍ砥粒のＳｉＯ２溶液を用いて最終研磨を行った。微細構造を、Ｃａｒｌ  Ｚｅｉｓｓ  ＳＭＴ  Ｉｎｃ．社製造のＥＶＯ−ＭＡ１０走査電子顕微鏡を使用してＳＥＭにより調べた。ＴＥＭ被験体を調製するために、試料を最初にＥＤＭにより切断し、次に毎回、低砥粒のパッドを用いて研削により薄化した。それぞれ９μｍ、３μｍ及び１μｍのダイアモンド懸濁溶液を用いた研磨により、６０〜７０μｍ厚さの箔を作製するために更なる薄化を行った。直径３ｍｍの円板を箔から打ち抜き、ツインジェット式研磨機を使用して電解研磨で最終研磨を完了した。使用した化学溶液は、メタノールベースに混合した３０％硝酸であった。ＴＥＭ観察には不十分な薄さ領域の場合は、ＴＥＭ被験体をＧａｔａｎ社の精密イオン研磨システム（Ｐｒｅｃｉｓｉｏｎ  Ｉｏｎ  Ｐｏｌｉｓｈｉｎｇ  Ｓｙｓｔｅｍ）（ＰＩＰＳ）を使用してイオンミリングしてもよい。イオンミリングは、通例、４．５ｋｅＶで行われ、傾斜角は４°から２°へと低減され、薄領域を拡大した。ＴＥＭ研究を、ＪＥＯＬ  ２１００高分解能顕微鏡を使用し、２００ｋＶで操作して行った。Ｘ線回折を、Ｃｕ  ＫαＸ線管を備えるＰＡＮａｌｙｔｉｃａｌ社のＸ’Ｐｅｒｔ  ＭＰＤ回折計を使用し、４５ｋＶ、４０ｍＡのフィラメント電流で操作して行った。０．０１°のステップ幅及び２５°〜９５°の２θ、装置のゼロ点シフトを調整するためのシリコンを組み込んでスキャンを行った。次に、得られたスキャンを、続いてリートベルト解析を使用して、Ｓｉｒｏｑｕａｎｔソフトウェアを使用して解析した。
【００６１】
モーダル構造は、５０ｍｍ厚さを有する合金１のスラブ内に凝固後に形成された。モーダル構造（構造＃１）は、いくつかの相から構成される樹枝状構造により表される。図６ａでは、後方散乱ＳＥＭ画像は、マトリックス相が明るいコントラストである一方、暗いコントラストで示される樹枝を示す。ＳＥＭ顕微鏡写真において表示されるように（黒い穴）、小さい鋳造孔が見出されることに留意されたい。ＴＥＭ研究は、マトリックス相が積層欠陥を伴う主にオーステナイト（ガンマ−Ｆｅ）であることを示す（図６ｂ）。積層欠陥の存在は、面心立方構造（オーステナイト）を示す。ＴＥＭはまた、モーダル構造内に他の相が形成され得ることも示唆している。図６ｃに示されるように、制限電子線回折パターンに基づいて、体心立方構造（アルファ−Ｆｅ）を有するフェライト相として確認される暗い相が見出される。Ｘ線回折解析は、合金１のモーダル構造がオーステナイト、フェライト、鉄マンガン化合物及びいくつかのマルテンサイトを含有することを示す（図７）。一般に、オーステナイトは、合金１のモーダル構造における主要相であるが、商業的生産中の冷却速度等の他の因子が、体積分率の変動を伴うマルテンサイト等の第２の相の形成に影響を及ぼし得る。
【００６２】
【表１１】
2020509233.tif 000022
【００６３】
モーダル構造（構造＃１、図１Ａ）を有する合金１の昇温での変形は、モーダル構造の均質化及び微細化を誘起する。この場合は熱間圧延を適用したが、熱間プレス、熱間鍛造、熱間押出を含むが、これらに限定されない他のプロセスが同様の効果を達成し得る。熱間圧延中に、モーダル構造中の樹枝状結晶は分解かつ微細化され、最初に均質化モーダル構造（構造＃１ａ、図１Ａ）形成へとつながる。熱間圧延中の微細化は、ナノ相微細化（機構＃１、図１Ａ）を通して、動的再結晶と共に起きる。均質化モーダル構造は、熱間圧延を繰り返し適用することにより次第に微細化され、ナノモーダル構造（構造＃２、図１Ａ）の形成へとつながり得る。図８ａは、１２５０℃で５０ｍｍ〜約１．７ｍｍに熱間圧延された後の合金１の後方散乱ＳＥＭ顕微鏡写真を示す。大きさが数十マイクロメートルの塊が熱間圧延中に動的再結晶から得られ、結晶粒の内部は相対的に滑らかな面であり、欠陥がほとんどないことを表していることが分かる。図８ｂに示されるように、ＴＥＭは更に、大きさが数百ナノメートル未満の副結晶粒が形成されることを明らかにする。図９及びＴａｂｌｅ  １２（表１２）に示されるように、Ｘ線回折解析は、熱間圧延後の合金１のナノモーダル構造は、フェライト及び鉄マンガン化合物等の他の相を伴い、主にオーステナイトを含有することを示す。
【００６４】
【表１２】
2020509233.tif 000023
【００６５】
ナノモーダル構造を有する合金１の周囲温度における更なる変形（すなわち、冷間変形）により、動的ナノ相強化（機構＃２、図１Ａ）を通して、高強度ナノモーダル構造（構造＃３、図１Ａ）への変態が起きる。冷間変形は、冷間圧延及び、引張り変形、又は打ち抜き、押出、スタンピング等の他のタイプの変形により達成され得る。冷間変形中に、合金化学成分に応じて、ナノモーダル構造中の大部分のオーステナイトは、結晶粒微細化を伴いフェライトに変態する。図１０ａは、冷間圧延された合金１の後方散乱ＳＥＭ顕微鏡写真を示す。熱間圧延後のナノモーダル構造中の滑らかな結晶粒と比較して、冷間変形した結晶粒は粗く、結晶粒内の激しい塑性変形を表している。図１０ａに示されるように、合金化学成分に応じて、特に冷間圧延により、一部の合金内に変形双晶が生成され得る。図１０ｂは、冷間圧延された合金１の微細構造のＴＥＭ顕微鏡写真を示す。変形により生み出された転位に加えて、相変態に起因する微細化結晶粒もまた見出され得ることが分かる。帯状構造は冷間圧延により起きた変形双晶に関連し、図１０ａにおける構造に相当する。図１１及びＴａｂｌｅ（表）に示されるように、Ｘ線回折は、冷間圧延後の合金１の高強度ナノモーダル構造が、残留オーステナイト及び鉄マンガン化合物に加えてかなりの量のフェライト相を含有することを示す。
【００６６】
【表１３】
2020509233.tif 000024
【００６７】
再結晶は、高強度ナノモーダル構造（構造＃３、図１Ａ及び図１Ｂ）を有する、冷間変形した合金１の加熱処理時に起こり、再結晶モーダル構造（構造＃４、図１Ｂ）に変態する。焼きなまし後の合金１のＴＥＭ画像を図１２に示す。図から分かるように、鋭く直線的な境界を有する等軸結晶粒が構造内に存在し、結晶粒は、再結晶の独特な特徴である転位を持たない。焼きなまし温度に応じて、再結晶した結晶粒の大きさは０．５〜５０μｍの範囲であり得る。加えて、電子線回折に示されるように、再結晶後にオーステナイトが主要相であることが示される。焼きなまし双晶が結晶粒内に時々見出されるが、積層欠陥が最も多く見られる。ＴＥＭ画像に示される積層欠陥の形成は、オーステナイトの面心立方結晶構造に典型的である。図１３における後方散乱ＳＥＭ顕微鏡写真は、ＴＥＭと一致して、１０μｍ未満の大きさの等軸再結晶した結晶粒を示す。ＳＥＭ画像に見られる異なるコントラストの結晶粒（暗い又は明るい）は、この場合のコントラストが主に結晶粒配向から生じるため、結晶粒の結晶配向が不規則であることを示唆している。結果として、事前の冷間変形により形成されたあらゆる集合組織（ｔｅｘｔｕｒｅ）は排除される。図１４及びＴａｂｌｅ  １４（表１４）に示されるように、Ｘ線回折は、焼きなまし後の合金１の再結晶モーダル構造が、少量のフェライト及び鉄マンガン化合物を伴い主にオーステナイト相を含有することを示す。
【００６８】
【表１４】
2020509233.tif 000025
【００６９】
再結晶モーダル構造（構造＃４、図１Ｂ）を有する合金１に周囲温度で変形を施すと、ナノ相微細化及び強化（機構＃４、図１Ｂ）が作動し、微細化高強度ナノモーダル構造（構造＃５、図１Ｂ）の形成へとつながる。この場合、変形は引張り試験の結果であり、試験後の引張り試料のゲージ部分を解析した。図１５は、変形した合金１の微細構造の明視野ＴＥＭ顕微鏡写真を示す。再結晶モーダル構造内で焼きなまし後に最初はほとんど転位がなかったマトリックス結晶粒と比較して、応力の適用によりマトリックス結晶粒内に高密度の転位が生み出される。引張り変形（５０％超の引張り伸びを伴う）の最後に、マトリックス結晶粒内に多数の転位の蓄積が観察される。図１５ａに示されるように、一部の領域（例えば図１５ａの下部領域）において、転位は気泡構造を形成し、マトリックスはオーステナイトのままである。他の領域では、転位密度がかなり高く、変態がオーステナイトからフェライトへと誘起され（例えば図１５ａの上部及び右部）、実質的な構造微細化をもたらす。図１５ｂは、変態し微細化された微細構造の局所的「ポケット」を示し、制限視野電子線回折パターンはフェライトに相当する。不規則に分散した「ポケット」内の微細化高強度ナノモーダル構造（構造＃５、図１Ｂ）への構造変態は、本明細書の鋼合金の独特な特徴である。図１６は、微細化高強度ナノモーダル構造の後方散乱ＳＥＭ画像を示す。再結晶モーダル構造と比較して、マトリックス結晶粒の境界は明白ではなくなり、マトリックスは明らかに変形している。変形した結晶粒の詳細はＳＥＭにより明確にはされないが、ＴＥＭ画像により実証された再結晶モーダル構造と比較して、変形により起きた変化は非常に大きい。Ｘ線回折は、合金１の引張り変形後の微細化高強度ナノモーダル構造が、かなりの量のフェライト及びオーステナイト相を含有することを示す。フェライト相（アルファ−Ｆｅ）の非常に幅広いピークがＸＲＤパターンに見られ、相のかなりの微細化を示唆している。鉄マンガン化合物もまた存在する。加えて、図１７及びＴａｂｌｅ  １５（表１５）に示されるように、空間群＃１８６（Ｐ６３ｍｃ）を有する六方晶相が、引張り試料のゲージ部分に確認された。
【００７０】
【表１５】
2020509233.tif 000026
【００７１】
本実施例は、合金１を含むＴａｂｌｅ  ２（表２）に列記した合金が、図１Ａ及び図１Ｂに示される新規な可能機構を伴う構造発達経路を呈し、ナノスケール特色を有する独自の微細構造へとつながることを実証している。
【００７２】
（実施例２）
合金２における構造発達経路
５０ｍｍ厚さを有する実験用スラブを合金２から鋳造し、次に、本出願の本文に記載したように、熱間圧延、冷間圧延及び８５０℃で１０分間の焼きなましによる実験的加工を行った。合金の微細構造を、ＳＥＭ、ＴＥＭ及びＸ線解析により加工の各工程で調べた。
【００７３】
ＳＥＭ研究用に、スラブ試料の横断面を低砥粒を有するＳｉＣ紙やすり上で研削し、次にダイアモンドメディアペーストを用いて１μｍに至るまで次第に研磨した。０．０２μｍ砥粒のＳｉＯ２溶液を用いて最終研磨を行った。微細構造を、Ｃａｒｌ  Ｚｅｉｓｓ  ＳＭＴ  Ｉｎｃ．社製造のＥＶＯ−ＭＡ１０走査電子顕微鏡を使用してＳＥＭにより調べた。ＴＥＭ被験体を調製するために、試料を最初にＥＤＭを用いて切断し、次に毎回、低砥粒のパッドを用いて研削により薄化した。それぞれ９μｍ、３μｍ及び１μｍのダイアモンド懸濁溶液を用いた研磨により、約６０μｍ厚さまでの箔を作製するために更なる薄化を行った。直径３ｍｍの円板を箔から打ち抜き、ツインジェット式研磨機を使用して電解研磨で最終研磨を終えた。使用した化学溶液は、メタノールベースに混合した３０％硝酸であった。ＴＥＭ観察には不十分な薄さ領域の場合は、ＴＥＭ被験体をＧａｔａｎ社の精密イオン研磨システム（ＰＩＰＳ）を使用してイオンミリングしてもよい。イオンミリングは、通例、４．５ｋｅＶで行われ、傾斜角は、４°から２°へと低減され、薄領域を拡大した。ＴＥＭ研究を、ＪＥＯＬ  ２１００高分解能顕微鏡を使用して２００ｋＶで操作し行った。Ｘ線回折を、Ｃｕ  ＫαＸ線管を備えるＰａｎａｌｙｔｉｃａｌ社のＸ’Ｐｅｒｔ  ＭＰＤ回折計を使用し、４５ｋＶ、４０ｍＡのフィラメント電流で操作して行った。０．０１°のステップ幅及び２５°〜９５°の２θ、装置のゼロ点シフトを調整するためのシリコンを組み込んでスキャンを行った。次に、得られたスキャンは、続いてリートベルト解析を使用して、Ｓｉｒｏｑｕａｎｔソフトウェアを使用して解析した。
【００７４】
樹枝状構造を特徴とするモーダル構造（構造＃１、図１Ａ）は、５０ｍｍ厚さに鋳造された合金２のスラブ内に形成される。ホウ化物相（Ｍ２Ｂ）の存在に起因して、樹枝状構造が、ホウ化物が存在しない合金１におけるより明白である。図１８ａは、境界部にホウ化物を伴い（暗いコントラスト内）、樹枝状マトリックス（明るいコントラスト内）を呈するモーダル構造の後方散乱ＳＥＭを示す。ＴＥＭ研究は、マトリックス相が積層欠陥を伴い、オーステナイト（ガンマ−Ｆｅ）から構成されることを示す（図１８ｂ）。合金１と同様に、積層欠陥の存在は、マトリックス相がオーステナイトであることを表す。図１８ｂではオーステナイトマトリックス相の境界部で暗く見えるホウ化物相が、ＴＥＭにおいても示される。図１９及びＴａｂｌｅ  １６（表１６）におけるＸ線回折解析データは、モーダル構造がオーステナイト、Ｍ２Ｂ、フェライト、及び鉄マンガン化合物を含有することを示す。合金１と同様に、オーステナイトは合金２のモーダル構造内の主要相であるが、合金化学成分に応じて、他の相が存在し得る。
【００７５】
【表１６】
2020509233.tif 000027
【００７６】
図１Ａのフローチャートに従い、モーダル構造（構造＃１、図１Ａ）を有する合金２の昇温時の変形は、モーダル構造の均質化及び微細化を誘起する。この場合は熱間圧延を適用したが、熱間プレス、熱間鍛造、熱間押出を含むが、これらに限定されない他のプロセスが同様の効果を達成し得る。熱間圧延中に、モーダル構造中の樹枝状結晶は分解かつ微細化され、最初に均質化モーダル構造（構造＃１ａ、図１Ａ）形成へとつながる。熱間圧延中の微細化は、ナノ相微細化（機構＃１、図１Ａ）を通して、動的再結晶と共に起きる。均質化モーダル構造は、熱間圧延を繰り返し適用することにより次第に微細化され、ナノモーダル構造（構造＃２、図１Ａ）の形成へとつながり得る。図２０ａは、熱間圧延された合金２の後方散乱ＳＥＭ顕微鏡写真を示す。合金１と同様に、ホウ化物相がマトリックス中に不規則に分散する一方、樹枝状モーダル構造は均質化される。図２０ｂに示されるように、ＴＥＭは、熱間圧延中の動的再結晶の結果として、マトリックス相が部分的に再結晶されることを示す。マトリックス結晶粒は約５００ｎｍであり、ホウ化物のピンニング効果に起因して、合金１におけるより細かい。図２１及びＴａｂｌｅ  １７（表１７）に示されるように、Ｘ線回折解析は、熱間圧延後の合金２のナノモーダル構造は、フェライト及び鉄マンガン化合物等の他の相を伴い、主にオーステナイト相及びＭ２Ｂを含有することを示す。
【００７７】
【表１７】
2020509233.tif 000028
【００７８】
ナノモーダル構造を有する合金２の変形は、周囲温度においてであるが（すなわち、冷間変形）、動的ナノ相強化（機構＃２、図１Ａ）を通して、高強度ナノモーダル構造（構造＃３、図１Ａ）の形成へとつながる。冷間変形は、冷間圧延、引張り変形、又は打ち抜き、押出、スタンピング等の他のタイプの変形により達成され得る。冷間変形中の合金２におけると同様に、ナノモーダル構造中の大部分のオーステナイトは、結晶粒微細化を伴いフェライトに変態する。図２２ａは、冷間圧延された合金２の微細構造の後方散乱ＳＥＭ顕微鏡写真を示す。変形は、ホウ化物相周辺のマトリックス相内に集中する。図２２ｂは、冷間圧延された合金２のＴＥＭ顕微鏡写真を示す。微細化結晶粒は、相変態に起因して見出され得る。変形双晶はＳＥＭ画像において明白ではないが、ＴＥＭは、変形双晶は合金１と同様に冷間圧延後に生み出されることを示す。図２３及びＴａｂｌｅ  １８（表１８）に示されるように、Ｘ線回折は、冷間圧延後の合金２の高強度ナノモーダル構造は、Ｍ２Ｂ、残留オーステナイト及び空間群＃１８６（Ｐ６３ｍｃ）を有する新六方晶相に加えて、かなりの量のフェライト相を含有することを示す。
【００７９】
【表１８】
2020509233.tif 000029
【００８０】
再結晶は、高強度ナノモーダル構造（構造＃３、図１Ａ及び図１Ｂ）を有する、冷間変形した合金２の焼きなまし時に起こり、再結晶モーダル構造（構造＃４、図１Ｂ）に変態する。焼きなまし後の合金２の再結晶微細構造を、図２４にＴＥＭ画像により示す。図から分かるように、鋭く直線的な境界を有する等軸結晶粒が構造内に存在し、結晶粒は、再結晶の特徴的な特色である転位を持たない。再結晶した結晶粒の大きさは、ホウ化物相のピンニング効果に起因して一般に５μｍ未満であるが、より高い焼きなまし温度で大結晶粒が可能である。その上、図２４ｂに示されるように、電子線回折は、再結晶後にオーステナイトが主要相であり、積層欠陥がオーステナイト中に存在することを示す。積層欠陥の形成もまた、面心立方オーステナイト相の形成を示す。図２５における後方散乱ＳＥＭ顕微鏡写真は、ホウ化物相が不規則に分散し、５μｍ未満の大きさの等軸再結晶した結晶粒を示す。ＳＥＭ画像に見られる異なるコントラストの結晶粒（暗い又は明るい）は、この場合のコントラストが主に結晶粒配向から生じるため、結晶粒の結晶配向が不規則であることを示唆している。結果として、事前の冷間変形により形成されたあらゆる集合組織は排除される。図２６及びＴａｂｌｅ  １９（表１９）に示されるように、Ｘ線回折は、焼きなまし後の合金２の再結晶モーダル構造は、Ｍ２Ｂ、少量のフェライト及び空間群＃１８６（Ｐ６３ｍｃ）を有する六方晶相を伴い、主にオーステナイトを含有することを示す。
【００８１】
【表１９】
2020509233.tif 000030
【００８２】
再結晶モーダル構造（構造＃４、図１Ｂ）の変形は、ナノ相微細化及び強化（機構＃４、図１Ｂ）を通して、微細化高強度ナノモーダル構造（構造＃５、図１Ｂ）の形成へとつながる。この場合、変形は引張り試験の結果であり、試験後の引張り試料のゲージ部分を解析した。図２７は、変形した合金２の微細構造の顕微鏡写真を示す。合金１と同様に、焼きなまし後の再結晶モーダル構造中における、最初は転位がないマトリックス結晶粒は、応力印加時に高密度の転位で満たされ、一部の結晶粒内の転位の蓄積により、オーステナイトからフェライトへの相変態が作動し実質的微細化へとつながる。図２７ａに示されるように、１００〜３００ｎｍの大きさの微細化結晶粒が、オーステナイトからフェライトへの変態が起きた局所的「ポケット」内に示される。マトリックス結晶粒の「ポケット」内の微細化高強度ナノモーダル構造（構造＃５、図１Ｂ）への構造変態は、本明細書の鋼合金の独特な特徴である。図２７ｂは、微細化高強度ナノモーダル構造の後方散乱ＳＥＭ画像を示す。同様に、マトリックスの変形後に、マトリックス結晶粒の境界は明白ではなくなる。Ｘ線回折は、再結晶モーダル構造内に４相がそのまま残留しているが、フェライトに変態したかなりの量のオーステナイトを示す。変態は、合金２の引張り変形後の微細化高強度ナノモーダル構造の形成をもたらした。フェライト相（α−Ｆｅ）の非常に幅広いピークがＸＲＤパターンに見られ、相のかなりの微細化を示唆している。図２８及びＴａｂｌｅ  ２０（表２０）に示されるように、合金１におけるように、空間群＃１８６（Ｐ６３ｍｃ）を有する新六方晶相が、引張り試料のゲージ部分に確認された。
【００８３】
【表２０】
2020509233.tif 000031
【００８４】
本実施例は、合金２を含むＴａｂｌｅ  ２（表２）に列記した合金が、図１Ａ及び図１Ｂに示される機構を伴う構造発達経路を呈し、ナノスケール特色を有する独自の微細構造へとつながることを実証している。
【００８５】
（実施例３）
加工の各工程での引張り特性
５０ｍｍ厚さを有するスラブを、Ｔａｂｌｅ  ２１（表２１）に列記した合金から、Ｔａｂｌｅ  ２（表２）に提供した原子比率に基づいて実験的に鋳造し、本出願の本文に記載したように、熱間圧延、冷間圧延及び８５０℃で１０分間の焼きなましによる実験的加工を行った。引張り特性を、加工の各工程で、Ｉｎｓｔｒｏｎ  ３３６９機械的試験用フレームで、Ｉｎｓｔｒｏｎ社のＢｌｕｅｈｉｌｌ制御ソフトウェアを使用して測定した。全試験を、室温で、下部をつかみ具で固定し、上部を上方に０．０１２ｍｍ／秒の速度で移動するつかみ具に取り付けて実行した。歪みデータを、Ｉｎｓｔｒｏｎ社の先進ビデオ伸び計を使用して収集した。
【００８６】
Ｔａｂｌｅ  ２（表２）の原子比率に基づいて、既知の化学成分及び不純含有物を有する市販の鉄添加粉末を使用して、合金を量り分けて３，０００〜３，４００グラムの範囲の装入物とした。装入物を、ジルコニア被覆シリカるつぼ内に入れ、これをＩｎｄｕｔｈｅｒｍ  ＶＴＣ８００Ｖ真空傾斜式鋳造機内に置いた。次に、鋳造機は、融解物の酸化を防止するために、鋳造前に数回、鋳造チャンバー及び融解チャンバーを真空引きしてアルゴンを充填して大気圧まで戻した。融解物を１４ｋＨｚ  ＲＦ誘導コイルを用いて、合金組成及び装入物重量に応じて、完全融解するまで、およそ５．２５〜６．５分間加熱した。最後の固体の融解を確認した後、更に３０〜４５秒間加熱し、過熱状態を提供し、かつ融解物の均質性を確実にすることが可能であった。次に鋳造機は、融解チャンバー及び鋳造チャンバーを真空引きして、るつぼを傾斜させ、水冷式銅ダイ中の厚さ５０ｍｍ、幅７５〜８０ｍｍ、及び深さ１２５ｍｍの経路に融解物を流し込んだ。融解物を、チャンバーがアルゴンで大気圧まで充填される前に、真空下で２００秒間放冷した。引張り被験体を鋳放しスラブからワイヤＥＤＭにより切断し、引張り試験を行った。引張り試験の結果をＴａｂｌｅ  ２１（表２１）に示す。表から分かるように、本明細書の合金の鋳放し状態における最大引張り強度は、４１１〜９０７ＭＰａに変動する。引張り伸びは３．７〜２４．４％に変動する。降伏強度は、１４４〜５１４ＭＰａの範囲と測定される。
【００８７】
熱間圧延の前に、実験的鋳造スラブをＬｕｃｉｆｅｒ  ＥＨＳ３ＧＴ−Ｂ１８炉に入れ、加熱した。炉設定ポイントは、合金の融点に応じて１０００°Ｃ〜１２５０℃の間で変化する。スラブを、熱間圧延の前に４０分間均熱しておき、確実に目的とする温度に到達させた。熱間圧延パスの間に、スラブを４分間炉に戻し、スラブを再加熱しておいた。予熱したスラブを、トンネル炉からＦｅｎｎ  Ｍｏｄｅｌ  ０６１二段圧延機へと押出した。５０ｍｍ鋳造物を、空冷をする前に圧延機を通して、熱間圧延の第１のキャンペーン（ｃａｍｐａｉｇｎ）として規定される５〜８パスの熱間圧延を行った。このキャンペーン後、スラブ厚さは８０．４〜８７．４％の間に低減した。冷却後、得られた板試料を長さ１９０ｍｍに分割した。これらの分割片を、圧延機を通して更に３パス熱間圧延を行い、７３．１〜７９．９％の間の低減を伴い、２．１〜１．６ｍｍの間の最終厚さとなった。本明細書の各合金に関する熱間圧延条件の詳細情報をＴａｂｌｅ  ２２（表２２）に提供する。引張り被験体を熱間圧延板からワイヤＥＤＭにより切断し、引張り試験を行った。引張り試験の結果をＴａｂｌｅ  ２２（表２２）に示す。熱間圧延後、本明細書の合金の最大引張り強度は９２１〜１４１３ＭＰａに変動する。引張り伸びは１２．０〜７７．７％に変動する。降伏応力は、２６４〜５７４ＭＰａの範囲と測定される。図１Ａの構造２を参照されたい。
【００８８】
熱間圧延後に、得られた板を酸化アルミニウムでメディアブラストし、スケールを除去し、次にＦｅｎｎ  Ｍｏｄｅｌ  ０６１二段圧延機で冷間圧延した。冷間圧延を複数パス行い、板の厚さを一般に１．２ｍｍの目的とする厚さまで低減する。熱間圧延された板を、最小ロールギャップに到達するまでギャップを着実に減少させて、圧延機内に供給した。材料が目的とするゲージにまだ到達しない場合は、目的とする厚さに到達するまで、最小ロールギャップでのパスを更に使用した。本明細書の各合金に関するパス数と共に冷間圧延条件をＴａｂｌｅ  ２３（表２３）に列記する。引張り被験体を冷間圧延板からワイヤＥＤＭにより切断し、引張り試験を行った。引張り試験の結果をＴａｂｌｅ  ２３（表２３）に示す。冷間圧延は、１３５６〜１８３１ＭＰａの範囲の最大引張り強度を伴う重大な強化へとつながる。冷間圧延状態における本明細書の合金の引張り伸びは、１．６〜３２．１％に変動する。降伏強度は、７９３〜１６４５ＭＰａの範囲と測定される。我々の場合では実験用圧延機能力により制限される、より大きい冷間圧延低減（４０％超）によって、より高い最大引張り強度及び降伏応力が本明細書の合金において達成され得ることが予想される。より大きい圧延力を用いて、最大引張り強度が少なくとも２０００ＭＰａまで、降伏強さが少なくとも１８００ＭＰａまで増加し得ることが予想される。
【００８９】
引張り被験体を冷間圧延板試料からワイヤＥＤＭにより切断し、Ｌｕｃｉｆｅｒ  ７ＨＴ−Ｋ１２箱形炉内で８５０℃で１０分間焼きなましを行った。試料をサイクルの最後に炉から取り出し、空気中で室温まで放冷した。引張り試験の結果をＴａｂｌｅ  ２４（表２４）に示す。表から分かるように、本明細書の合金の焼きなまし中の再結晶は、９３９〜１４２４ＭＰａの範囲の最大引張り強度及び１５．８〜７７．０％の引張り伸びを有する特性組み合わせをもたらす。降伏強度は、４２０〜５７４ＭＰａの範囲と測定される。図２９〜図３１は、それぞれ合金１、合金１３、及び合金１７に関する各加工工程でのプロットデータを示す。
【００９０】
【表２１】
2020509233.tif 000032
【００９１】
【表２２】
2020509233.tif 000033
【００９２】
【表２３】
2020509233.tif 000034
【００９３】
【表２４】
2020509233.tif 000035
【００９４】
本実施例は、図１Ａ及び図１Ｂに示される独自の機構及び構造経路に起因して、本明細書の鋼合金における構造及び得られた特性は広く変動し、第３世代ＡＨＳＳの発達へとつながり得ることを実証している。
【００９５】
（実施例４）
冷間圧延及び再結晶中のサイクル可逆性
５０ｍｍ厚さのスラブを、合金１及び合金２からＴａｂｌｅ  ２（表２）に提供された原子比率に基づいて実験的に鋳造し、合金１板に関して２．３１ｍｍ及び合金２板に関して２．３５ｍｍの最終厚さを有する板状に熱間圧延した。鋳造及び熱間圧延の手順は、本出願の本文に記載されている。各合金から得られた熱間圧延板を、冷間圧延／焼きなましのサイクルを通して、サイクルの構造／特性の可逆性を実証するために使用した。
【００９６】
各合金からの熱間圧延板に、冷間圧延及び焼きなましの３サイクルを施した。各サイクルでの熱間圧延及び冷間圧延低減の前及び後の板厚さをＴａｂｌｅ  ２５（表２５）に列記した。８５０℃で１０分間の焼きなましを各冷間圧延後に適用した。引張り被験体を最初の熱間圧延状態及びサイクルの各工程において板から切断した。引張り特性を、Ｉｎｓｔｒｏｎ  ３３６９機械的試験用フレームで、Ｉｎｓｔｒｏｎ社のＢｌｕｅｈｉｌｌ制御ソフトウェアを使用して測定した。全試験を、室温で、下部をつかみ具で固定し、上部を上方に０．０１２ｍｍ／秒の速度で移動するつかみ具に取り付けて実行した。歪みデータを、Ｉｎｓｔｒｏｎ社の先進ビデオ伸び計を使用して収集した。
【００９７】
引張り試験の結果を合金１及び合金２に関して図３２にプロットし、冷間圧延が、合金１において１５００ＭＰａ及び合金２において１５８０ＭＰａの平均最大引張り強度を有する、各サイクルでの両方の合金のかなりの強化をもたらすことを示している。両方の冷間圧延合金は、熱間圧延状態と比較して、延性における損失を示す。しかしながら、各サイクルでの冷間圧延後の焼きなましは、高延性を有する同一レベルまでの引張り特性の回復をもたらす。
【００９８】
各試験試料に関する引張り特性を、それぞれ合金１及び合金２に関して、Ｔａｂｌｅ  ２６（表２６）及びＴａｂｌｅ  ２７（表２７）に列記する。表から分かるように、合金１は、熱間圧延状態において５０．０〜５２．７％の延性及び２６４〜２８５ＭＰａの降伏応力を伴い、１２１６〜１２３８ＭＰａの最大引張り強度を有する。冷間圧延状態では、最大引張り強度は、各サイクルで１４８２〜１５１７ＭＰａの範囲と測定された。延性は、熱間圧延状態における延性と比較して、７１８〜８３０ＭＰａのかなり高い降伏強度を伴い、一貫して２８．５〜３２．８％の範囲で見出された。各サイクルでの焼きなましは、１２１６〜１２７０ＭＰａの最大引張り強度を伴い、４７．７〜５９．７％の範囲までの延性の復活をもたらした。冷間圧延及び焼きなまし後の降伏強度は、冷間圧延後の降伏応力より低く、しかしながら最初の熱間圧延状態における降伏応力より高い４３１〜５１５ＭＰａの範囲と測定された。
【００９９】
サイクルを通して冷間圧延と焼きなましとの間の材料の特性可逆性を有する同様の結果が、合金２に関して観察された（図３２ｂ）。最初の熱間圧延状態では、合金２は、熱間圧延状態において４１．９〜４８．２％の延性及び４５４〜４８０ＭＰａの降伏強度を伴い、１２１９〜１２７７ＭＰａの最大引張り強度を有する。各サイクルでの冷間圧延は、２０．３〜２４．１％の範囲への延性低減を伴い、１５５３〜１５９８ＭＰａの最大引張り強度への材料強化をもたらす。降伏強度は、９１２〜１１２６ＭＰａと測定された。各サイクルでの焼きなまし後、合金２は、４６．９〜５３．５％の延性を伴い、１２３１〜１２８１のＭＰａ最大引張り強度を有する。各サイクルでの冷間圧延及び焼きなまし後の合金２における降伏強度は、熱間圧延状態における降伏応力と同様であり、４５４〜５２１ＭＰａに変動する。
【０１００】
【表２５】
2020509233.tif 000036
【０１０１】
【表２６】
2020509233.tif 000037
【０１０２】
【表２７】
2020509233.tif 000038
【０１０３】
本実施例は、Ｔａｂｌｅ  ２（表２）に列記した合金内に、冷間圧延後に形成する高強度ナノモーダル構造（構造＃３、図１Ａ）は、焼きなましを適用することにより再結晶し、再結晶モーダル構造（構造＃４、図１Ｂ）を生み出し得ることを実証している。再結晶モーダル構造は、冷間圧延又は他の冷間変形手法を通して更に変形し得て、ナノ相微細化及び強化（機構＃４、図１Ｂ）を経て、微細化高強度ナノモーダル構造（構造＃５、図１Ｂ）の形成へとつながる。微細化高強度ナノモーダル構造（構造＃５、図１Ｂ）は次々に再結晶され得て、本方法は、複数のサイクルを通して全体の構造／特性の可逆性を伴い、再び最初から始めることができる。該機構が可逆的であるという能力は、変形により起きたあらゆる損傷後の特性回復と同様に、ＡＨＳＳを使用する際の重量軽減のために重要である、より細かいゲージの製造を可能にする。
【０１０４】
（実施例５）
曲げ能力
５０ｍｍ厚さを有するスラブを、Ｔａｂｌｅ  ７（表２８）に列記した選択された合金からＴａｂｌｅ  ２（表２）に提供した原子比率に基づいて実験的に鋳造し、本出願の本文に記載したように、熱間圧延、冷間圧延及び８５０℃で１０分間の焼きなましによる実験的加工を行った。約１．２ｍｍの最終厚さ及び再結晶モーダル構造（構造＃４、図１Ｂ）を有する各合金から得られた板を使用して、本明細書の合金の曲げ応答を調べた。
【０１０５】
曲げ試験を、Ｉｎｓｔｒｏｎ  Ｗ−６８１０ガイド曲げ試験支持具を備えるＩｎｓｔｒｏｎ  ５９８４引張り試験プラットフォームを使用して、ＩＳＯ  ７４３８国際標準化金属材料−曲げ試験で概要を述べている規定（Ｉｎｔｅｒｎａｔｉｏｎａｌ  Ｏｒｇａｎｉｚａｔｉｏｎ  ｆｏｒ  Ｓｔａｎｄａｒｄｉｚａｔｉｏｎ，２００５）に準拠して実施した。試験体を、２０ｍｍ×５５ｍｍ×板厚さの寸法にワイヤＥＤＭにより切断した。試料に対して特殊な端部調製は行わなかった。曲げ試験を、Ｉｎｓｔｒｏｎ  Ｗ−６８１０ガイド曲げ試験支持具を備えるＩｎｓｔｒｏｎ  ５９８４引張り試験プラットフォームを使用して実施した。曲げ試験を、ＩＳＯ  ７４３８国際標準化金属材料−曲げ試験で概要を述べている規定（Ｉｎｔｅｒｎａｔｉｏｎａｌ  Ｏｒｇａｎｉｚａｔｉｏｎ  ｆｏｒ  Ｓｔａｎｄａｒｄｉｚａｔｉｏｎ，２００５）に準拠して実施した。
【０１０６】
図３３に示されるように、試験体を支持具支え上に置き、押金具で押すことにより試験を実施した。
【０１０７】
支え間の距離、ｌ、を、ＩＳＯ７４３８に準拠して、試験の間、式１に固定した：
【０１０８】
【数１】
2020509233.tif 000039
【０１０９】
曲げの前に、試験支持具との摩擦を低減するために、３  ｉｎ  １オイルを用いて被験体の両側に潤滑油を塗った。本試験を、直径１ｍｍの押金具を用いて実施した。押金具を、支えの中央で、１８０°までの異なる角度までか、又は亀裂が現れるまで、下方に押した。曲げ力をゆっくりと適用し、材料の自由塑性流動を可能にした。変位速度を、一定した角速度を有するように各試験のスパンギャップに基づいて計算し、それに従って適用した。
【０１１０】
拡大手段の使用を伴わず視認できる亀裂が存在しないことが、試験片が曲げ試験に持ちこたえた証拠と考えられた。亀裂が検出された場合は、曲げの底部でデジタルプロテクターを用いて、曲げ角度を手作業で測定した。次に、試験体を支持具から取り外し、曲げ半径の外側の亀裂を調べた。亀裂の発生は、力−変位曲線から確実には決定され得ず、代わりに、閃光灯からの照明を用いて直接観察により容易に決定された。
【０１１１】
本明細書の合金の曲げ応答の結果を、最初の板厚さ、押金具半径の板厚さに対する比（ｒ／ｔ）及び亀裂前の最大曲げ角度を含み、Ｔａｂｌｅ  ７（表２８）に列記する。Ｔａｂｌｅ  ７（表２８）に列記した全ての合金が、９０°の曲げ角度で亀裂を示したわけではない。本明細書の合金の大多数は、亀裂を伴わず１８０°の角度に曲げられる能力を有する。１８０°の曲げ試験後の合金１からの試料の例を図３４に示す。
【０１１２】
【表２８Ａ】
2020509233.tif 000040
【０１１３】
【表２８Ｂ】
2020509233.tif 000041
【０１１４】
【表２８Ｃ】
2020509233.tif 000042
【０１１５】
自動車及び他の使用のための複雑な部品へと作製するために、ＡＨＳＳは、バルク板形成能と端部板形成能の両方を呈する必要がある。本実施例は、曲げ試験を通して、Ｔａｂｌｅ  ２（表２）の合金の良好なバルク板形成能を実証している。
【０１１６】
（実施例６）
打ち抜き端部対ＥＤＭ切断の引張り特性
５０ｍｍ厚さを有するスラブを、Ｔａｂｌｅ  ２に列記した選択された合金からＴａｂｌｅ  ２（表２）に提供した原子比率に基づいて実験的に鋳造し、本明細書に記載したように、熱間圧延、冷間圧延及び８５０℃で１０分間の焼きなましによる実験的加工を行った。１．２ｍｍの最終厚さ及び再結晶モーダル構造（構造＃４、図１Ｂ）を有する各合金から得られた板を使用して、ワイヤ放電加工（ワイヤ−ＥＤＭ）により引張り被験体を切断することにより（これは機械的特性を損なうことなく制御状態又は相対的にせん断及び端部形成が欠如していることを表す）、かつ、打ち抜きにより（せん断に起因する機械的特性の損失を特定するために）合金特性に対する端部損傷の効果を評価した。本明細書では、せん断（材料横断面と同一平面上の応力を課すこと）は、ピアシング、小穴抜き、切断又はクロッピング（所与の金属部分の端部の切断）等のいくつかの加工選択肢により起こり得ることを理解されたい。
【０１１７】
ワイヤＥＤＭ切断及び打ち抜きの両方を使用して、ＡＳＴＭ  Ｅ８幾何学形状の引張り被験体を調製した。引張り特性を、Ｉｎｓｔｒｏｎ  ５９８４機械的試験用フレームで、Ｉｎｓｔｒｏｎ社のＢｌｕｅｈｉｌｌ制御ソフトウェアを使用して測定した。全試験を、室温で、下部をつかみ具で固定し、上部を上方に０．０１２ｍｍ／秒の速度で移動するつかみ具に取り付けて実行した。歪みデータを、Ｉｎｓｔｒｏｎ社の先進ビデオ伸び計を使用して収集した。選択された合金に関して、引張りデータをＴａｂｌｅ  ８（表２９）に示し、かつ図３５ａに表す。試験を行った全ての合金に関して、特性の減少が観察されるが、この減少レベルは合金の化学成分に応じてかなり変動する。Ｔａｂｌｅ  ９（表３０）は、ワイヤＥＤＭ切断試料における延性と比較した、打ち抜き試料における延性の比較を要約する。図３５ｂでは、選択された合金に関する対応する引張り曲線を示し、オーステナイトの安定性の関数としての機械的挙動を実証している。本明細書の選択された合金に関して、オーステナイトの安定性は、高延性を示す合金１２において最も高く、高強度を示す合金１３において最も低い。その結果、合金１２は、打ち抜き被験体対ＥＤＭ切断（２９．７％対６０．５％、Ｔａｂｌｅ  ９（表３０））で、延性の最低損失を実証し、一方、合金１３は、打ち抜き被験体対ＥＤＭ切断（５．２％対３９．１％、Ｔａｂｌｅ  ９（表３０））で、延性の最高損失を実証した。より低いオーステナイトの安定性を有する合金からの打ち抜き被験体において、高い端部損傷が起きる。
【０１１８】
【表２９Ａ】
2020509233.tif 000043
【０１１９】
【表２９Ｂ】
2020509233.tif 000044
【０１２０】
【表２９Ｃ】
2020509233.tif 000045
【０１２１】
【表３０】
2020509233.tif 000046
【０１２２】
Ｔａｂｌｅ  ９（表３０）から分かるように、ＥＤＭ切断は、せん断端部を伴わず、かつ構造＃４（再結晶モーダル構造）と推測される点まで加工され、確認された合金の最適の機械的特性の典型であると考えられる。したがって、打ち抜きに起因するせん断端部を有する試料は、ＡＳＴＭ  Ｅ８幾何学形状を有する打ち抜き試料の引張り伸び測定により反映された、延性のかなりの低下を示す。合金１に関して、引張り伸びは最初は４７．２％であり、次に、８．１％まで低下し、低下自体は８２．８％である。打ち抜きからＥＤＭ切断までの延性における低下（Ｅ２／Ｅ１）は、０．５７〜０．０５に変動する。
【０１２３】
打ち抜き及びＥＤＭ切断後の端部状態を、Ｃａｒｌ  Ｚｅｉｓｓ  ＳＭＴ  Ｉｎｃ．社製造のＥＶＯ−ＭＡ１０走査電子顕微鏡を使用して、ＳＥＭにより解析した。ＥＤＭ切断後の被験体端部の典型的な外観を、合金１に関して図３６ａに示す。ＥＤＭ切断方法は、切断端部の損傷を最小化し、有害な端部影響を伴わず、材料の引張り特性を測定可能にする。ワイヤ−ＥＤＭ切断では、材料は一連の迅速に繰り返し起きる電流放電／火花放電により端部から取り除かれ、この経路により、端部は実質的な変形又は端部損傷を伴わず形成される。打ち抜き後のせん断端部の外観を図３６ｂに示す。端部のかなりの損傷は、打ち抜き中に重度の変形を受ける破砕域に起き、せん断影響域における限定された延性を伴う微細化高強度ナノモーダル構造（図３７ｂ）への構造変態へとつながり、一方、再結晶モーダル構造がＥＤＭ切断端部付近に観察された（図３７ａ）。
【０１２４】
本実施例は、ワイヤ−ＥＤＭ切断の場合は、引張り特性は、打ち抜き後の切断引張り特性と比較して、相対的に高いレベルで測定されることを実証している。ＥＤＭ切断と対照的に、引張り被験体の打ち抜きは、かなりの端部損傷を生み出し、引張り特性低下をもたらす。本明細書の板合金の、打ち抜き中の相対的に過度の塑性変形は、低減した延性を伴う微細化高強度ナノモーダル構造（構造＃５、図１Ｂ）への構造変態へとつながり、端部の早期亀裂及び相対的に低い特性（例えば、伸び及び引張り強度における低減）へとつながる。引張り特性におけるこの低下の大きさはまた、合金の化学成分に応じて、オーステナイトの安定性と相関して観察された。
【０１２５】
（実施例７）
打ち抜き端部対ＥＤＭ切断の引張り特性及び回復
５０ｍｍ厚さを有するスラブを、Ｔａｂｌｅ  １０（表３１）に列記した選択された合金からＴａｂｌｅ  ２（表２）に提供した原子比率に基づいて実験的に鋳造し、本明細書に記載したように、熱間圧延、冷間圧延及び８５０℃で１０分間の焼きなましによる実験的加工を行った。約１．２ｍｍの最終厚さ及び再結晶モーダル構造（構造＃４、図１Ｂ）を有する各合金から得られた板を使用して、打ち抜き引張り被験体の焼きなましによる端部損傷回復を実証した。本発明の幅広い文脈において、焼きなましは、炉加熱処理、誘導加熱処理及び／又はレーザー加熱処理を含むが、これらに限定されない、様々な方法により達成され得る。
【０１２６】
ワイヤＥＤＭ切断及び打ち抜きの両方を使用して、ＡＳＴＭ  Ｅ８幾何学形状の引張り被験体を調製した。次に、打ち抜き引張り被験体の一部に、８５０℃で１０分間の回復焼きなましを行い、続いて空冷し、打ち抜き及びせん断損傷により失われた特性を回復する能力を確認した。引張り特性を、Ｉｎｓｔｒｏｎ  ５９８４機械的試験用フレームで、Ｉｎｓｔｒｏｎ社のＢｌｕｅｈｉｌｌ制御ソフトウェアを使用して測定した。全試験を、室温で、下部をつかみ具で固定し、上部を上方に０．０１２ｍｍ／秒の速度で移動するつかみ具に取り付けて実行した。歪みデータを、Ｉｎｓｔｒｏｎ社の先進ビデオ伸び計を使用して収集した。選択された合金に関して、引張り試験結果をＴａｂｌｅ  １０（表３１）に提供し、かつ図３８に示し、打ち抜き試料における焼きなまし後の実質的な機械的特性回復を示す。
【０１２７】
例えば、示された合金１の場合は、引張り試験試料内をＥＤＭ切断すると、引張り伸びの平均値は約４７．２％である。上述のように、打ち抜きされ、それによりせん断端部を含有すると、このような端部を有する試料の引張り試験は、機構＃４及び微細化高強度ナノモーダル構造（構造＃５、図１Ｂ）の形成に起因する、伸び値におけるかなりの低下、すなわち約８．１％のみの平均値を示し、これはせん断が起きた端部分に多量に存在するが一方、それにもかかわらず引張り試験のバルク特性測定に反映される。しかしながら、図１Ｂの機構＃３の典型であり、かつ構造＃４（再結晶モーダル構造、図１Ｂ）への転換である焼きなまし時に、引張り伸び特性は復活する。合金１の場合は、引張り伸びは、約４６．２％の平均値に戻る。焼きなましを伴う及び伴わない、合金１からの打ち抜き被験体に関する引張り応力−歪み曲線の例を、図３９に示す。Ｔａｂｌｅ  ３２（表３２）では、平均引張り特性並びに引張り伸びにおける平均損失及び平均利得の要約を提供する。個々の損失及び利得は、平均損失より大きく広がることに留意されたい。したがって、本開示の文脈において、引張り伸びの初期値（Ｅ１）を有する本明細書の合金は、せん断されると、伸び特性においてＥ２値までの低下を示し得て、Ｅ２＝（０．０．５７〜０．０５）（Ｅ１）である。次に、合金化学成分に応じて、４５０℃、Ｔｍまでの温度範囲で、加熱／焼きなましにより達成されることが好ましい機構＃３の適用時に、Ｅ２値は伸び値Ｅ３＝（０．４８〜１．２１）（Ｅ１）まで回復する。
【０１２８】
【表３１Ａ】
2020509233.tif 000047
【０１２９】
【表３１Ｂ】
2020509233.tif 000048
【０１３０】
【表３１Ｃ】
2020509233.tif 000049
【０１３１】
【表３１Ｄ】
2020509233.tif 000050
【０１３２】
【表３２】
2020509233.tif 000051
【０１３３】
引張り被験体の打ち抜きは、材料の端部損傷及び引張り特性の低下をもたらす。本明細書の板合金の、打ち抜き中の塑性変形は、低減した延性を伴う微細化高強度ナノモーダル構造（構造＃５、図１Ｂ）への構造変態へとつながり、端部の早期亀裂及び相対的に低い特性（例えば、伸び及び引張り強度における低減）へとつながる。本実施例は、独自の構造可逆性に起因して、Ｔａｂｌｅ  ２（表２）に列記した合金における端部損傷は、合金化学成分及び加工に応じて、焼きなましにより実質的に回復可能であり、全体的又は部分的な特性復活を伴い、再結晶モーダル構造（構造＃４、図１Ｂ）の形成へと戻ることにつながることを実証している。例えば、合金１により例示されるように、打ち抜き及びせん断並びにせん断端部の作製により、引張り強度が約１３１０ＭＰａ（せん断／損傷端部を伴わないＥＤＭ切断試料）の平均値から、６７８ＭＰａの平均値に低減し、４５〜５０％の間の低下が観察される。焼きなまし時に、引張り強度は約１３０８ＭＰａの平均値に回復し、これは元の値の１３１０ＭＰａの９５％以上の範囲である。同様に、引張り伸びは、最初は約４７．１％の平均値であり、８．１％の平均値に低下し、約８０〜８５％までの減少であり、焼きなまし時に、かつ図１Ｂに機構＃３として示される機構を経ると、引張り伸びは、４６．１％の平均値まで回復し、４７．１％の伸び値の９０％以上の値の回復である。
【０１３４】
（実施例８）
回復及び再結晶に対する温度効果
５０ｍｍ厚さのスラブを、合金１から実験的に鋳造し、熱間圧延により２ｍｍの厚さまで薄くし、およそ４０％の低減を伴う冷間圧延により、実験的加工を行った。ＡＳＴＭ  Ｅ８幾何学形状の引張り被験体を、冷間圧延板からワイヤＥＤＭ切断により調製した。引張り被験体の一部に、１０分間４５０〜８５０℃の範囲の異なる温度で焼きなましを行い、続いて空冷した。引張り特性を、Ｉｎｓｔｒｏｎ  ５９８４機械的試験用フレームで、Ｉｎｓｔｒｏｎ社のＢｌｕｅｈｉｌｌ制御ソフトウェアを使用して測定した。全試験を、室温で、下部をつかみ具で固定し、上部を上方に０．０１２ｍｍ／秒の速度で移動するつかみ具に取り付けて実行した。歪みデータを、Ｉｎｓｔｒｏｎ社の先進ビデオ伸び計を使用して収集した。焼きなまし温度に応じて、変形挙動における推移を実証する引張り試験結果を図４０に示す。冷間圧延のプロセス中に、動的ナノ相強化（機構＃２、図１Ａ）又はナノ相微細化及び強化（機構＃４、図１Ｂ）が起こり、これには、歪み増加を伴い降伏強度をいったん超過すると、オーステナイトの、フェライトに加えて１つ又は複数のタイプのナノスケール六方晶相への連続変態が含まれる。この変態と同時に、変態の前及び後にマトリックス結晶粒内に転位機構による変形もまた起きる。結果は、微細構造におけるナノモーダル構造（構造＃２、図１Ａ）から高強度ナノモーダル構造（構造＃３、図１Ａ）への変化又は再結晶モーダル構造（構造＃４、図１Ｂ）から微細化高強度ナノモーダル構造（構造＃５、図１Ｂ）への変化である。冷間変形中に起きる構造及び特性の変化は、図４０Ａの引張り曲線に見られるように、焼きなましパラメーターに応じて、焼きなましにより様々な程度で逆進し得る。図４０Ｂでは、引張り曲線からの対応する降伏強さは、加熱処理温度の関数として提供される。焼きなましを伴わない冷間圧延後の降伏強さは、１１４１ＭＰａと測定される。図示されるように、材料がどのように焼きなましを受けるかに応じて、これは部分的及び全体的回復並びに部分的及び全体的再結晶を含み得て、降伏強さは、５００℃における焼きなましでの１３７２ＭＰａから、８５０℃における焼きなましでの４５８ＭＰａまで低下し、広く変動し得る。
【０１３５】
焼きなまし時の引張り特性に基づいて、微細構造的回復を示すために、異なる温度で焼きなましを受けた選択された試料に関して、ＴＥＭ研究を行った。比較のために、冷間圧延板を本明細書の基準として含めた。５０ｍｍ厚さの実験的に鋳造した合金１スラブを使用して、スラブを、１２５０℃で８０．８％及び７８．３％のおよそ２ｍｍ厚さまで２工程により熱間圧延し、次に、３７％で１．２ｍｍ厚さの板まで冷間圧延した。冷間圧延板を、それぞれ４５０℃、６００℃、６５０℃及び７００℃で１０分間焼きなましを行った。図４１は、冷間圧延したままの合金１試料の微細構造を示す。典型的な高強度ナノモーダル構造は、冷間圧延後に形成され、そこでは高密度の転位が、強度集合組織の存在と共に生み出されることが分かる。４５０℃で１０分間の焼きなましでは、微細構造が冷間圧延構造の微細構造と同様のままであり、かつ圧延集合組織が変化しないままであるため、再結晶及び高強度ナノモーダル構え造の形成へとつながらない（図４２）。冷間圧延試料に、６００℃で１０分間焼きなましを行うと、ＴＥＭ解析は、再結晶開始の徴候である非常に小さい孤立した結晶粒を示す。図４３に示されるように、１００ｎｍ程度の孤立した結晶粒が焼きなまし後に生成され、一方、転位の網目構造を伴う変形構造領域もまた存在する。６５０℃で１０分間の焼きなましでは、より大きい再結晶した結晶粒を示し、再結晶の進行を示唆している。図４４に示されるように、変形領域の分率は低減するけれども、変形構造は継続して見られる。図４５により表されるように、７００℃で１０分間の焼きなましでは、より大きく、より不純物のない再結晶した結晶粒を示す。制限電子線回折は、これらの再結晶した結晶粒が、オーステナイト相のものであることを示す。より低い温度で焼きなましを受けた試料と比較して、変形構造の領域は小さい。全試料にわたる調査により、およそ１０％〜２０％の領域が変形構造に占められていることが示唆される。より低い温度からより高い温度で焼きなましを受けた試料中の、ＴＥＭにより示される再結晶の進行は、図４０に示される引張り特性の変化に見事に対応する。これらの低い温度で焼きなましを受けた試料（６００℃未満等）は、大部分は高強度ナノモーダル構造を維持しており、延性の低減へとつながる。再結晶した試料（７００℃における等）は、８５０℃で全体的に再結晶した試料と比較して、伸びの大部分を回復する。これらの温度の間での焼きなましは、部分的に延性を回復する。
【０１３６】
変形挙動における回復及び推移の違いの背後にある１つの理由は、図４６のモデルＴＴＴ図により例証される。既に記載したように、冷間作業中に形成されたフェライトの非常に細かい／ナノスケールの結晶粒は、焼きなまし中にオーステナイトへと再結晶し、いくらかの分率のナノ沈殿物は再溶解する。同時に、歪み硬化の効果を、転位網目構造及びもつれ、双晶境界、並びに小角境界を、様々な既知の機構により消滅させ、排除する。図４６において、モデル温度、時間変態（ＴＴＴ）図の加熱曲線Ａにより示されるように、低い温度では（詳細には合金１に関して６５０℃未満）、再結晶を伴わず、回復のみが起こり得る（すなわち、転位密度における低減に関連する回復）。
【０１３７】
言い換えれば、本発明の幅広い文脈において、図４６に示されるように、せん断及びせん断端部の形成の効果、並びにそれに関連する機械的特性に対する悪影響は、４５０℃、６５０℃までの温度で少なくとも部分的に回復し得る。加えて、６５０℃かつ合金のＴｍ未満まで、再結晶は起こり得て、これはせん断端部の形成に起因する機械的強度損失の復活にも寄与する。
【０１３８】
したがって、本実施例は、冷間圧延中の変形時に、動的歪み硬化及び相変態を含む同時発生の方法が、転位に基づいた機構と共に、独自の機構＃２又は機構＃３（図１Ａ）を通して起きることを実証している。加熱時に、微細構造は、再結晶モーダル構造（構造＃４、図１Ｂ）に戻り得る。しかしながら、低い温度で、転位回復のみが起きると、この可逆的方法は起こり得ない。したがって、Ｔａｂｌｅ  ２（表２）の合金の独自の機構に起因して、様々な外部加熱処理が使用され得て、打ち抜き／スタンピングからの端部損傷を解決する。
【０１３９】
（実施例９）
打ち抜き端部回復の温度効果
５０ｍｍ厚さを有するスラブを、Ｔａｂｌｅ  ３３（表３３）に列記した選択された合金からＴａｂｌｅ  ２（表２）に提供した原子比率に基づいて実験的に鋳造し、本出願の本文に記載したように、熱間圧延、冷間圧延及び８５０℃で１０分間の焼きなましによる実験的加工を行った。１．２ｍｍの最終厚さ及び再結晶モーダル構造（構造＃４、図１Ｂ）を有する各合金から得られた板を使用して、焼きなまし後の打ち抜き端部損傷回復を温度の関数として実証した。
【０１４０】
ＡＳＴＭ  Ｅ８幾何学形状の引張り被験体を打ち抜きにより調製した。次に、選択された合金からの打ち抜き引張り被験体の一部に、１０分間４５０〜８５０℃の範囲の異なる温度で回復焼きなましを行い、続いて空冷した。引張り特性を、Ｉｎｓｔｒｏｎ  ５９８４機械的試験用フレームで、Ｉｎｓｔｒｏｎ社のＢｌｕｅｈｉｌｌ制御ソフトウェアを使用して測定した。全試験を、室温で、下部をつかみ具で固定し、上部を上方に０．０１２ｍｍ／秒の速度で移動するつかみ具に取り付けて実行した。歪みデータを、Ｉｎｓｔｒｏｎ社の先進ビデオ伸び計を使用して収集した。
【０１４１】
引張り試験結果を、Ｔａｂｌｅ  ３２（表３２）及び図４７に示す。表及び図から分かるように、６５０℃以上の温度での焼きなまし後に達成された全体的又はほぼ全体的な特性の回復は、打ち抜き後の損傷端部において、構造が全体的又はほぼ全体的に再結晶したこと（すなわち、図１Ｂにおける構造＃５から構造＃４への構造変化）を示唆している。例えば、損傷端部における再結晶のレベルは、焼きなまし温度が６５０℃、Ｔｍまでの範囲である時、９０％以上のレベルであると考えられる。実施例８に記載され、図６に示されるように、より低い焼きなまし温度（例えば、６５０℃未満の温度）は、全体的再結晶をもたらすことはなく、部分的回復につながる（すなわち、転位密度の減少）。
【０１４２】
合金１における、異なる温度での打ち抜き及び焼きなましの結果としてのせん断端部での微細構造変化を、ＳＥＭにより調べた。図４８に示されるように、横断面試料を、せん断端部付近で打ち抜きのままの状態で、かつ６５０℃〜７００℃での焼きなまし後に、ＡＳＴＭ  Ｅ８打ち抜き引張り被験体から切断した。
【０１４３】
ＳＥＭ研究用に、横断面試料を低砥粒を有するＳｉＣ紙やすり上で研削し、次にダイアモンドメディアペーストを用いて１μｍに至るまで次第に研磨した。０．０２μｍ砥粒のＳｉＯ２溶液を用いて最終研磨を行った。微細構造を、Ｃａｒｌ  Ｚｅｉｓｓ  ＳＭＴ  Ｉｎｃ．社製造のＥＶＯ−ＭＡ１０走査電子顕微鏡を使用してＳＥＭにより調べた。
【０１４４】
図４９は、打ち抜きのままの状態の端部における微細構造の後方散乱ＳＥＭ画像を示す。微細構造が、せん断影響域から離れた領域にある再結晶した微細構造と対照的に、せん断影響域（すなわち、端部に近接した白いコントラストの三角形）で変形かつ変態していることが分かる。引張り変形と同様に、打ち抜きにより起きたせん断影響域における変形は、ナノ相微細化及び強化機構を通して、微細化高強度ナノモーダル構造（構造＃５、図１Ｂ）を生み出す。しかしながら、焼きなましは、焼きなまし中のせん断影響域における微細構造変化と関連する、打ち抜きＡＳＴＭ  Ｅ８被験体の引張り特性を回復する。図５０は、６５０℃で１０分間の焼きなましを行った試料の微細構造を示す。打ち抜きのままの試料と比較して、せん断影響域はコントラストがほとんどない状態で小さくなっており、せん断影響域における微細構造が、試料の中心の微細構造に向かって徐々に発達していることを示唆している。高倍率ＳＥＭ画像は、いくらかの非常に小さい結晶粒が核となるが、せん断影響域にわたり再結晶は大きくは起きないことを示している。再結晶は、大部分の転位が消滅した状態で、初期段階にあることが考えられる。構造は完全には再結晶していないけれども、引張り特性は実質的に回復している（Ｔａｂｌｅ  ３２（表３２）及び図４７ａ）。７００℃で１０分間の焼きなましは、せん断影響域の全体的な再結晶へとつながる。図５１に示されるように、せん断影響域におけるコントラストは、かなり減少している。高倍率画像は、明瞭な結晶粒界を有する等軸結晶粒がせん断影響域に形成され、全体的な再結晶を表していることを示す。粒度は、試料の中心における粒度より小さい。中心における結晶粒は、８５０℃で１０分間の焼きなまし後で、被験体の打ち抜き前の再結晶から得られることに留意されたい。Ｔａｂｌｅ  ３２（表３２）及び図４７ａに示されるように、せん断影響域が全体的に再結晶した状態で、引張り特性は、完全に回復している。
【０１４５】
引張り被験体の打ち抜きは、材料の引張り特性を低下させる端部損傷をもたらす。本明細書の板合金の、打ち抜き中の塑性変形は、低減した延性を伴い微細化高強度ナノモーダル構造（構造＃５、図１Ｂ）への構造変態へとつながり、端部の早期亀裂へとつながる。本実施例は、この端部損傷は、広範囲の産業用温度にわたる異なる焼きなましにより、部分的／全体的に回復可能であることを実証している。
【０１４６】
【表３３Ａ】
2020509233.tif 000052
【０１４７】
【表３３Ｂ】
2020509233.tif 000053
【０１４８】
（実施例１０）
打ち抜き端部特性の可逆性に対する打ち抜き速度の効果
５０ｍｍ厚さを有するスラブを、Ｔａｂｌｅ  ３４（表３４）に列記した選択された合金からＴａｂｌｅ  ２（表２）に提供した原子比率に基づいて実験的に鋳造し、本明細書に記載したように、熱間圧延、冷間圧延及び８５０℃で１０分間の焼きなましによる実験的加工を行った。１．２ｍｍの最終厚さ及び再結晶モーダル構造（構造＃４、図１Ｂ）を有する各合金から得られた板を使用して、端部損傷回復を打ち抜き速度の関数として実証した。
【０１４９】
ＡＳＴＭ  Ｅ８幾何学形状の引張り被験体を、２８ｍｍ／秒、１１４ｍｍ／秒、及び２２８ｍｍ／秒の３種の異なる速度で打ち抜きにより調製した。同一の材料からのワイヤＥＤＭ切断被験体を、参照用に使用した。次に、選択された合金からの打ち抜き引張り被験体の一部に、１０分間８５０℃で回復焼きなましを行い、続いて空冷した。引張り特性を、Ｉｎｓｔｒｏｎ  ５９８４機械的試験用フレームで、Ｉｎｓｔｒｏｎ社のＢｌｕｅｈｉｌｌ制御ソフトウェアを使用して測定した。全試験を、室温で、下部をつかみ具で固定し、上部をつかみ具に取り付けて、上方に０．０１２ｍｍ／秒の速度で移動させて実行した。歪みデータを、Ｉｎｓｔｒｏｎ社の先進ビデオ伸び計を使用して収集した。引張り試験結果をＴａｂｌｅ  ３４（表３４）に列記し、選択された合金に関して、引張り特性を打ち抜き速度の関数として図５２に示す。引張り特性は、打ち抜き試料において、ワイヤＥＤＭ切断の引張り特性と比較してかなり低下することが分かる。２８ｍｍ／秒から２２８ｍｍ／秒への打ち抜き速度の増加は、３種の選択された合金全ての特性の上昇へとつながる。穴又はせん断端部の打ち抜き中の局在発熱は、打ち抜き速度の増加に伴い増加することが知られており、高速での打ち抜き被験体における端部損傷回復の一要因であり得る。熱のみでは端部損傷回復を起こさないが、発生した熱への材料応答により可能となることに留意されたい。本出願のＴａｂｌｅ  ２（表２）に含まれる合金に関する応答における、市販の鋼試料に対するこの違いは、実施例１５及び実施例１７で明確に例証される。
【０１５０】
【表３４Ａ】
2020509233.tif 000054
【０１５１】
【表３４Ｂ】
2020509233.tif 000055
【０１５２】
本実施例は、打ち抜き速度は、本明細書の鋼合金において、得られる引張り特性に対してかなりの効果を及ぼし得ることを実証している。打ち抜き中の局在発熱は、端部付近の構造回復における一要因であり、特性改善へとつながり得る。
【０１５３】
（実施例１１）
穴打ち抜き及び穴広げ中の端部構造変態
５０ｍｍ厚さを有するスラブを、合金１から実験的に鋳造し、本明細書に記載したように、熱間圧延、冷間圧延及び８５０℃で１０分間の焼きなましによる実験的加工を行った。１．２ｍｍの最終厚さ及び再結晶モーダル構造（構造＃４、図１Ｂ）を有する得られた板を、穴広げ率（ＨＥＲ）試験用に使用した。
【０１５４】
８９×８９ｍｍの大きさを有する試験用の被験体を、板からワイヤＥＤＭ切断した。１０ｍｍ直径を有する穴を、２種の方法を利用することにより被験体の中央に切断した：打ち抜き及び端部ミリングを用いるドリル加工。穴打ち抜きを、Ｉｎｓｔｒｏｎ  Ｍｏｄｅｌ  ５９８５  Ｕｎｉｖｅｒｓａｌ  Ｔｅｓｔｉｎｇ  Ｓｙｓｔｅｍで、０．２５ｍｍ／秒の固定速度を使用して１６％のクリアランスを用いて行った。穴広げ率（ＨＥＲ）試験を、ＳＰ−２２５水圧プレスで、穴を半径方向外向きに均一に広げる円錐パンチをゆっくり引き上げる構成で実施した。デジタル画像カメラシステムを、円錐パンチに焦点を合わせ、穴端部を、亀裂形成及び亀裂拡大の証拠を探すため監視した。穴の初期直径は、ノギスによって２回測定され、測定は９０°増分でとられ、初期穴直径を得るために平均化された。亀裂が被験体厚さを通して拡大しているのが観察されるまで、円錐パンチを連続的に引き上げた。この時点で試験を停止し、穴広げ率を、試験開始前に測定された最初の穴直径の百分率として計算した。広げ後、４つの直径の測定が、４５°毎にノギスを用いてとられ、亀裂に起因した穴の任意の非対称性を考慮するために平均化された。
【０１５５】
ＨＥＲ試験の結果を図５３に示し、穴を打ち抜きにより調製した場合の試料に関して、ミリング加工と比較して、かなり低値を実証している：それぞれ、５．１％ＨＥＲ対７３．６％ＨＥＲ。ＳＥＭ解析及び微小硬度測定用に、図５４に示されるように両方の試験試料から試料を切断した。
【０１５６】
微小硬度を、合金１に関して穴広げプロセスの全ての適切な段階で測定した。微小硬度測定を、焼きなましされ（打ち抜き及びＨＥＲ試験の前）、打ち抜きのままで、かつＨＥＲ試験の状態において、板試料の横断面に沿って行った。参照用に、合金１からの冷間圧延板においても微小硬度を測定した。測定プロファイルは、試料端部から８０マイクロメートルの距離で開始し、このような測定を１０回行うまで、１２０マイクロメートル毎に更に測定を行った。この時点後、全試料の長さの少なくとも５ｍｍを測定するまで、５００マイクロメートル毎に更に測定を行った。ＨＥＲ試験試料における微小硬度測定位置の略図を図５５に示す。微小硬度測定後の打ち抜き及びＨＥＲ試験試料のＳＥＭ画像を図５６に示す。
【０１５７】
図５７に示されるように、打ち抜きプロセスは、打ち抜き端部のすぐ付近の全体的に変態した４０％冷間圧延材料において観察された硬度手法により立証されたように、打ち抜き端部に最も近い材料が全体的又はほぼ全体的のいずれかに変態した状態で、打ち抜き端部にすぐ近接しているおよそ５００マイクロメートルの変態域を生み出す。各試料に関する微小硬度プロファイルを、図５８に示す。図から分かるように、ミリング加工の場合は、微小硬度は穴端部に向かって徐々に増加し、一方、打ち抜き穴の場合は、微小硬度増加は穴端部に近接した非常に狭い領域で観察された。図５８に示されるように、両方の場合においてＴＥＭ試料を同じ距離で切断した。
【０１５８】
ＴＥＭ被験体を調製するために、ＨＥＲ試験試料を最初にワイヤＥＤＭにより分割し、穴端部分を有する試験片を低砥粒のパッドを用いて研削により薄化した。それぞれ９μｍ、３μｍ及び１μｍのダイアモンド懸濁溶液を用いた研磨により、約６０μｍ厚さまでの更なる薄化を行う。直径３ｍｍの円板を穴の端部付近で箔から打ち抜き、ツインジェット式研磨機を使用して電解研磨で最終研磨を完了した。使用した化学溶液は、メタノールベースに混合した３０％硝酸であった。ＴＥＭ観察には不十分な薄さ領域の場合は、ＴＥＭ被験体をＧａｔａｎ社の精密イオン研磨システム（ＰＩＰＳ）を使用してイオンミリングしてもよい。イオンミリングは、通例、４．５ｋｅＶで行われ、傾斜角は、４°から２°へと低減され、薄領域を拡大する。ＴＥＭ研究を、ＪＥＯＬ  ２１００高分解能顕微鏡を使用し、２００ｋＶで操作して行った。ＴＥＭ研究の位置は円板の中心であるため、観察された微細構造は、穴端部から約１．５ｍｍくらいである。
【０１５９】
再結晶モーダル構造（構造＃４、図１Ｂ）を表している、試験前の合金１板の最初の微細構造を図５９に示す。図６０ａは、打ち抜き穴を有するＨＥＲ試験試料の、試験後（ＨＥＲ＝５．１％）の、穴端部から１．５ｍｍの位置の異なる領域における微細構造のＴＥＭ顕微鏡写真を示す。主に再結晶した微細構造が、部分的に変態した「ポケット」を有する小領域を伴い（図６０ｂ）、試料中に残留している（図６０ａ）ことが見出され、ＨＥＲ試験において、試料の制限された体積（約１５００μｍ深さ）が変形に関与したことを表している。図６１に示されるように、ミリング加工穴（ＨＥＲ＝７３．６％）を有するＨＥＲ試料では、多量の変態した「ポケット」及び高密度の転位（１０８〜１０１０ｍｍ−２）により示されるように、試料中に多量の変形がある。
【０１６０】
打ち抜き穴を有する試料中の劣ったＨＥＲ性能の原因となる理由のより詳細を解析するために、集束イオンビーム（ＦＩＢ）技術を利用して、ＴＥＭ被験体を打ち抜き穴の正に端部で作製した。図６２に示されるように、ＴＥＭ被験体を端部から約１０μｍにおいて切断した。ＦＩＢによりＴＥＭ被験体を調製するために、切断される被験体を保護するために、白金薄層を領域上に積層した。次に、くさび型の被験体を切抜き、タングステン針により引き上げた。更にイオンミリングを実施して、被験体を薄化した。最後に、薄化した被験体を移動させ、ＴＥＭ観察用に銅グリッドに溶接した。図６３は、打ち抜き穴端部から約１０マイクロメートルの距離における合金１板の微細構造を示し、これは打ち抜き前の合金１板の微細構造と比較して、かなりの微細化及び変態を受けている。打ち抜きが穴端部に重度の変形を起こし、その結果、打ち抜き穴端部に近接した領域にナノ相微細化及び強化（機構＃４、図１Ｂ）が起こり、微細化高強度ナノモーダル構造（構造＃５、図１Ｂ）の形成へとつながったことが示唆される。微細化高強度ナノモーダル構造は、Ｔａｂｌｅ  １（表１）の再結晶モーダル構造と比較して相対的に低い延性を有し、端部における早期亀裂及び低ＨＥＲ値をもたらす。本実施例は、Ｔａｂｌｅ  ２（表２）の合金は、確認されたナノ相微細化及び強化（機構＃４、図１Ｂ）を通して、再結晶モーダル構造（構造＃４、図１Ｂ）から微細化高強度ナノモーダル構造（構造＃５、図１Ｂ）へと変態する独自の能力を呈することを実証している。打ち抜きで穴端部での変形に起因して起きる構造変態は、冷間圧延変形中に起きる変態及び引張り試験変形中に観察される変態と本来は同様であると思われる。
【０１６１】
（実施例１２）
焼きなましを伴う及び伴わない、ＨＥＲ試験結果
５０ｍｍ厚さを有するスラブを、Ｔａｂｌｅ  ３５（表３５）に列記した選択された合金からＴａｂｌｅ  ２（表２）に提供した原子比率に基づいて実験的に鋳造し、本明細書に記載したように、熱間圧延、冷間圧延及び８５０℃で１０分間の焼きなましによる実験的加工を行った。１．２ｍｍの最終厚さ及び再結晶モーダル構造（構造＃４、図１Ｂ）を有する得られた板を、穴広げ率（ＨＥＲ）試験用に使用した。
【０１６２】
８９×８９ｍｍの試験体を、より大きい分割片からの板からワイヤＥＤＭ切断した。１０ｍｍ直径の穴を、被験体の中心に、Ｉｎｓｔｒｏｎ  Ｍｏｄｅｌ  ５９８５  Ｕｎｉｖｅｒｓａｌ  Ｔｅｓｔｉｎｇ  Ｓｙｓｔｅｍで、０．２５ｍｍ／秒の固定速度を使用してダイクリアランスへの１６％の打ち抜きを用いて打ち抜きにより作製した。打ち抜き穴を伴い調製した被験体の半分を、ＨＥＲ試験前に、個々にステンレス鋼箔で包み８５０℃で１０分間焼きなましを行った。穴広げ率（ＨＥＲ）試験を、ＳＰ−２２５水圧プレスで、穴を半径方向外向きに均一に広げる円錐パンチをゆっくり引き上げる構成で実施した。デジタル画像カメラシステムを、円錐パンチに焦点を合わせ、穴端部を、亀裂形成及び亀裂拡大の証拠を探すため監視した。
【０１６３】
穴の初期直径は、ノギスによって２回測定され、測定は９０°増分でとられ、初期穴直径を得るために平均化された。円錐パンチを、亀裂が被験体厚さを通して拡大しているのが観察されるまで、連続的に引き上げた。この時点で試験を停止し、穴広げ率を、試験開始前に測定された最初の穴直径の百分率として計算した。広げ後、４つの直径の測定が、４５°毎にノギスを用いてとられ、亀裂に起因した穴の任意の非対称性を考慮するために平均化された。
【０１６４】
焼きなましを伴う及び伴わない、穴打ち抜き後の被験体に関する穴広げ率測定の結果をＴａｂｌｅ  ３５（表３５）に示す。それぞれ合金１、合金９、合金１２、合金１３、及び合金１７に関して、図６４、図６５、図６６、図６７及び図６８に示されるように、焼きなましを伴う打ち抜き穴を用いて測定された穴広げ率は、焼きなましを伴わない打ち抜き穴における穴広げ率より一般に大きい。したがって、確認された本明細書の合金に関して、焼きなましを伴う穴広げ率増加は、実績ＨＥＲにおける約２５％〜９０％の増加へとつながる。
【０１６５】
【表３５Ａ】
2020509233.tif 000056
【０１６６】
【表３５Ｂ】
2020509233.tif 000057
【０１６７】
本実施例は、ＨＥＲ試験中に実証された端部形成能は、Ｔａｂｌｅ  ２（表２）に列記した合金における独自の機構の結果として、打ち抜き操作中の端部損傷に起因する劣った結果を生じ得ることを実証している。Ｔａｂｌｅ  ６（表６）からＴａｂｌｅ  １０（表１０）に示されるように、全体的に加工した後の合金は、非常に高い歪み硬化及びネッキングに対する抵抗力と一体となり、障害の近くまで、非常に高い引張り延性を呈する。したがって、材料は、かなりの程度まで壊滅的障害に抵抗するが、打ち抜き中に、人工的な壊滅的障害が、打ち抜き端部付近で発生させられる。確認された機構の独自の可逆性に起因して、ナノ相微細化及び強化（機構＃３、図１Ａ）並びに構造変態の結果としてのこの有害な端部損傷は、焼きなましにより逆進し得て、高ＨＥＲ結果をもたらす。したがって、打ち抜き穴の場合は、続く焼きなましを伴い高穴広げ率値を得ることができ、引張り特性とそれに関連するバルク形成能との例外的な組み合わせを保持している。
【０１６８】
加えて、構造＃４（再結晶モーダル構造）の形態にあるような合金を提供する加工経路を経た本明細書の合金は、せん断端部を含めて、せん断により形成された穴に関して第１の穴広げ率（ＨＥＲ１）を示し、かつ加熱時に該合金は第２の穴広げ率（ＨＥＲ２）を有し、ＨＥＲ２＞ＨＥＲ１であることを理解されたい。
【０１６９】
より詳細には、構造＃４（再結晶モーダル構造）の形態にあるような合金を提供する加工経路を経た本明細書の合金は、穴を打ち抜くことと比較して、主としてせん断に依存しない穴が形成される方法（つまり、ウォータージェット切断、レーザー切断、ワイヤｅｄｍ、ミリング等）を通して合金に配された穴に関して第１の穴広げ率（ＨＥＲ１）を示し、この値自体は３０〜１３０％の範囲になり得ることも理解されたい。しかしながら、同一の合金が、せん断により形成された穴を含むと、第２の穴広げ率が観察され（ＨＥＲ２）、ＨＥＲ２＝（０．０１〜０．３０）（ＨＥＲ１）である。しかしながら、次に合金に本明細書の加熱処理が施される場合は、ＨＥＲ２が、ＨＥＲ３＝（０．６０〜１．０）ＨＥＲ１まで回復することが観察される。
【０１７０】
（実施例１３）
合金特性に対する端部状態効果
５０ｍｍ厚さを有するスラブを、合金１から、Ｔａｂｌｅ  ２（表２）に提供した原子比率に基づいて実験的に鋳造し、本明細書に記載したように、熱間圧延、冷間圧延及び８５０℃で１０分間の焼きなましによる実験的加工を行った。１．２ｍｍの最終厚さ及び再結晶モーダル構造（構造＃４、図１Ｂ）を有する合金１から得られた板を使用して、端部状態が合金１の引張り特性及び穴広げ特性に対して及ぼす効果を実証した。
【０１７１】
ＡＳＴＭ  Ｅ８幾何学形状の引張り被験体を、２種の方法を使用して作製した：打ち抜き及びワイヤＥＤＭ切断。打ち抜き引張り被験体を、市販のプレスを使用して作製した。打ち抜き引張り被験体の小集団に、８５０℃で１０分間の加熱処理を行い、打ち抜き次に焼きなましを行った端部状態を有する試料を作製した。
【０１７２】
ＡＳＴＭ  Ｅ８被験体の引張り特性を、Ｉｎｓｔｒｏｎ  ５９８４機械的試験用フレームで、Ｉｎｓｔｒｏｎ社のＢｌｕｅｈｉｌｌ制御ソフトウェアを使用して測定した。全試験を、室温で、下部をつかみ具で固定し、上部をつかみ具に取り付けて、最初の０．５％伸びの間は０．０２５ｍｍ／秒の速度で、その時点後は０．１２５ｍｍ／秒の速度で、上方に移動させて実行した。歪みデータを、Ｉｎｓｔｒｏｎ社の先進ビデオ伸び計を使用して収集した。打ち抜き、ＥＤＭ切断、及び打ち抜き次に焼きなましを行った端部状態を有する合金１の引張り特性をＴａｂｌｅ  ３６（表３６）に示す。異なる端部状態を有する合金１の引張り特性を図６９に示す。
【０１７３】
【表３６】
2020509233.tif 000058
【０１７４】
８９×８９ｍｍの大きさを有する穴広げ率試験用の被験体を、板からワイヤＥＤＭ切断した。１０ｍｍ直径を有する穴を、２種の方法により調製した：打ち抜き及びワイヤＥＤＭによる切断。１０ｍｍ直径を有する打ち抜き穴を、Ｉｎｓｔｒｏｎ  ５９８５  Ｕｎｉｖｅｒｓａｌ  Ｔｅｓｔｉｎｇ  Ｓｙｓｔｅｍで、１６％の打ち抜きクリアランスを用いて、かつ平面打ち抜きプロファイル幾何学形状を使用して、０．２５ｍｍ／秒で打ち抜きを行うことにより作製した。穴広げ率試験用の打ち抜き試料の小集団に、打ち抜き後に８５０℃で１０分間の加熱処理を用いて焼きなましを行った。
【０１７５】
穴広げ率（ＨＥＲ）試験を、ＳＰ−２２５水圧プレスで、穴を半径方向外向きに均一に広げる円錐パンチをゆっくり引き上げる構成で実施した。デジタル画像カメラシステムを、円錐パンチに焦点を合わせ、穴端部を、亀裂形成及び亀裂拡大の証拠を探すため監視した。
【０１７６】
穴の初期直径は、ノギスによって２回測定され、測定は９０°増分でとられ、初期穴直径を得るために平均化された。円錐パンチを、亀裂が被験体厚さを通して拡大しているのが観察されるまで、連続的に引き上げた。この時点で試験を停止し、穴広げ率を、試験開始前に測定された最初の穴直径の百分率として計算した。広げ後、４つの直径の測定が、４５°毎にノギスを用いてとられ、亀裂に起因した穴の任意の非対称性を考慮するために平均化された。
【０１７７】
穴広げ率試験の結果をＴａｂｌｅ  ３７（表３７）に示す。各端部状態に関する平均穴広げ率値も示す。各端部状態に関する平均穴広げ率を図７０にプロットする。ＥＤＭ切断及び打ち抜き次に焼きなましを行った端部状態を有する試料に関して、端部形成能（すなわち、ＨＥＲ応答）が優れているのに対して、打ち抜き端部状態にある穴を有する試料は、かなり低い端部形成能を有することが分かる。
【０１７８】
【表３７】
2020509233.tif 000059
【０１７９】
本実施例は、合金１の端部状態は、引張り特性及び端部形成能（すなわち、ＨＥＲ応答）に対して明瞭な効果を及ぼすことを実証している。打ち抜き端部状態を伴い試験を行った引張り試料は、ワイヤＥＤＭ切断及び打ち抜きとそれに続く焼きなまし後の両方と比較すると、低下した特性を有する。ＥＤＭ切断及び打ち抜き次に焼きなましを行った端部状態は、それぞれ８２．４３％及び９３．１０％の穴広げ率を有するのに対して、打ち抜き端部状態を有する試料は、平均して３．２０％の穴広げ率を有する。端部状態の比較は、端部作製（すなわち、打ち抜きを介する）に関連する損傷は、本明細書の合金の端部形成能に対して少なからぬ効果を及ぼすことも実証している。
【０１８０】
（実施例１４）
穴打ち抜き速度の関数としてのＨＥＲ結果
５０ｍｍ厚さを有するスラブを、Ｔａｂｌｅ  ３８（表３８）に列記した選択された合金からＴａｂｌｅ  ２（表２）に提供した原子比率に基づいて実験的に鋳造し、本明細書に記載したように、熱間圧延、冷間圧延及び８５０℃で１０分間の焼きなましによる実験的加工を行った。１．２ｍｍの最終厚さ及び再結晶モーダル構造（構造＃４、図１Ｂ）を有する各合金から得られた板を使用して、穴打ち抜き速度のＨＥＲ結果に対する効果を実証した。
【０１８１】
８９×８９ｍｍの大きさを有する試験用の被験体を、板からワイヤＥＤＭ切断した。１０ｍｍ直径を有する穴を、異なる速度で２種の異なる機械で打ち抜くが、被験体の全てを、１６％の打ち抜きクリアランスを用いて、かつ同一の打ち抜きプロファイル幾何学形状を用いて打ち抜いた。低速度打ち抜き穴（０．２５ｍｍ／秒、８ｍｍ／秒）を、Ｉｎｓｔｒｏｎ  ５９８５  Ｕｎｉｖｅｒｓａｌ  Ｔｅｓｔｉｎｇ  Ｓｙｓｔｅｍを使用して打ち抜き、高速度打ち抜き穴（２８ｍｍ／秒、１１４ｍｍ／秒、２２８ｍｍ／秒）を、市販の打ち抜きプレスで打ち抜いた。全ての穴を、平面打ち抜き幾何学形状を使用して打ち抜いた。
【０１８２】
穴広げ率（ＨＥＲ）試験を、ＳＰ−２２５水圧プレスで、穴を半径方向外向きに均一に広げる円錐パンチをゆっくり引き上げる構成で実施した。デジタル画像カメラシステムを、円錐パンチに焦点を合わせ、穴端部を、亀裂形成及び亀裂拡大の証拠を探すため監視した。
【０１８３】
穴の初期直径は、ノギスによって２回測定され、測定は９０°増分でとられ、初期穴直径を得るために平均化された。円錐パンチを、亀裂が被験体厚さを通して拡大しているのが観察されるまで、連続的に引き上げた。この時点で試験を停止し、穴広げ率を、試験開始前に測定された最初の穴直径の百分率として計算した。広げ後、４つの直径の測定が、４５°毎にノギスを用いてとられ、亀裂に起因した穴の任意の非対称性を考慮するために平均化された。
【０１８４】
穴広げ率の試験値をＴａｂｌｅ  ３７（表３７）に示す。平均穴広げ値を、各速度及び１６％の打ち抜きクリアランスで試験を行った合金に関して示す。打ち抜き速度の関数としての平均穴広げ率を、それぞれ合金１、合金９、及び合金１２に関して、図７１、図７２及び図７３に示す。穴広げ率の増加により実証されるように、打ち抜き速度が増加するにつれて、試験を行った全ての合金は、明確な端部形成能応答を有することが分かる。この増加の理由は、以下の効果に関連すると考えられる。より高い打ち抜き速度により、せん断端部で生み出される熱量が増加することが予期され、局在する温度スパイクが焼きなまし効果（すなわち、ｉｎ−ｓｉｔｕ焼きなまし）をもたらし得る。或いは、打ち抜き速度の増加により、再結晶モーダル構造（すなわち、図１Ｂにおける構造＃４）から微細化高強度ナノモーダル構造（すなわち、図１Ｂにおける構造＃５）へ変態する材料量の低減があり得る。同時に、微細化高強度ナノモーダル構造（すなわち、図１Ｂにおける構造＃５）の量が、局在した再結晶（すなわち、図１Ｂにおける機構＃３）を可能にする温度スパイクに起因して低減し得る。
【０１８５】
【表３８Ａ】
2020509233.tif 000060
【０１８６】
【表３８Ｂ】
2020509233.tif 000061
【０１８７】
【表３８Ｃ】
2020509233.tif 000062
【０１８８】
本実施例は、穴広げ率により測定されるように、端部形成能の打ち抜き速度への依存を実証している。打ち抜き速度が増加するにつれて、試験を行った合金に関して、穴広げ率は一般に増加する。打ち抜き速度の増加に伴い、端部の性質が変化し、その結果、端部形成能（すなわち、ＨＥＲ応答）の改善が達成される。測定された打ち抜き速度より速い打ち抜き速度では、端部形成能は、より高い穴広げ率値にさえ向かって改善され続けることが予期される。
【０１８９】
（実施例１５）
穴打ち抜き速度の関数としてのＤＰ９８０におけるＨＥＲ
商業的に製造され加工された二相９８０鋼を購入し、穴広げ率試験を実施した。全ての被験体を、現状のままの（商業的に加工された）状態で試験を行った。
【０１９０】
８９×８９ｍｍの大きさを有する試験用の被験体を、板からワイヤＥＤＭ切断した。１０ｍｍ直径を有する穴を、市販の打ち抜きプレスを使用して、異なる速度で２種の異なる機械で打ち抜くが、被験体の全てを、１６％の打ち抜きクリアランスを用いて、かつ同一の打ち抜きプロファイル幾何学形状を用いて打ち抜いた。低速度打ち抜き穴（０．２５ｍｍ／秒）を、Ｉｎｓｔｒｏｎ  ５９８５  Ｕｎｉｖｅｒｓａｌ  Ｔｅｓｔｉｎｇ  Ｓｙｓｔｅｍを使用して打ち抜き、高速度打ち抜き穴（２８ｍｍ／秒、１１４ｍｍ／秒、２２８ｍｍ／秒）を、市販の打ち抜きプレスで打ち抜いた。全ての穴を、平面打ち抜き幾何学形状を使用して打ち抜いた。
【０１９１】
穴広げ率（ＨＥＲ）試験を、ＳＰ−２２５水圧プレスで、穴を半径方向外向きに均一に広げる円錐パンチをゆっくり引き上げる構成で実施した。デジタル画像カメラシステムを、円錐パンチに焦点を合わせ、穴端部を、亀裂形成及び亀裂拡大の証拠を探すため監視した。
【０１９２】
穴の初期直径は、ノギスによって２回測定され、測定は９０°増分でとられ、初期穴直径を得るために平均化された。円錐パンチを、亀裂が被験体厚さを通して拡大しているのが観察されるまで、連続的に引き上げた。この時点で試験を停止し、穴広げ率を、試験開始前に測定された最初の穴直径の百分率として計算した。広げ後、４つの直径の測定が、４５°毎にノギスを用いてとられ、亀裂に起因した穴の任意の非対称性を考慮するために平均化された。
【０１９３】
穴広げ試験に関する値をＴａｂｌｅ  ３９（表３９）に示す。各打ち抜き速度に関する平均穴広げ値もまた、１６％の打ち抜きクリアランスでの市販の二相９８０材料に関して示す。図７４において、市販の二相９８０鋼に関して、平均穴広げ値を打ち抜き速度の関数としてプロットする。
【０１９４】
【表３９】
2020509233.tif 000063
【０１９５】
本実施例は、二相９８０鋼において、打ち抜き速度に基づいた端部性能効果は測定されないことを実証している。二相９８０鋼に対して測定された全ての打ち抜き速度に関して、端部性能（すなわち、ＨＥＲ応答）は、一貫して２１％±３％の範囲内であり、例えば図１ａ及び図１ｂにおけるような、本出願に存在する独自の構造及び機構が存在しないため、予期されるように、従来のＡＨＳＳにおける端部性能は、打ち抜き速度により改善されないことを表している。
【０１９６】
（実施例１６）
打ち抜き設計の関数としてのＨＥＲ結果
５０ｍｍ厚さを有するスラブを、合金１、合金９、及び合金１２から、Ｔａｂｌｅ  ２（表２）に提供した原子比率に基づいて実験的に鋳造し、本明細書に記載したように、熱間圧延、冷間圧延及び８５０℃で１０分間の焼きなましによる実験的加工を行った。１．２ｍｍの最終厚さ及び再結晶モーダル構造（構造＃４、図１Ｂ）を有する各合金から得られた板を使用して、穴打ち抜き速度のＨＥＲ結果に対する効果を実証した。
【０１９７】
８９×８９ｍｍの試験体を、より大きい分割片からワイヤＥＤＭ切断した。１０ｍｍ直径の穴を、被験体の中心に、３種の異なる速度、２８ｍｍ／秒、１１４ｍｍ／秒、及び２２８ｍｍ／秒で、１６％の打ち抜きクリアランスで、かつ市販の打ち抜きプレスを使用して、４種の打ち抜きプロファイル幾何学形状を用いて打ち抜いた。使用されるこれらの打ち抜き幾何学形状は、平面、６°テーパー状、７°円錐体、及び円錐平底であった。６°テーパー状、７°円錐体、及び円錐平底の打ち抜き幾何学形状の略図を図７５に示す。
【０１９８】
穴広げ率（ＨＥＲ）試験を、ＳＰ−２２５水圧プレスで、穴を半径方向外向きに均一に広げる円錐パンチをゆっくり引き上げる構成で実施した。デジタル画像カメラシステムを、円錐パンチに焦点を合わせ、穴端部を、亀裂形成及び亀裂拡大の証拠を探すため監視した。
【０１９９】
穴の初期直径は、ノギスによって２回測定され、測定は９０°増分でとられ、初期穴直径を得るために平均化された。円錐パンチを、亀裂が被験体厚さを通して拡大しているのが観察されるまで、連続的に引き上げた。この時点で試験を停止し、穴広げ率を、試験開始前に測定された最初の穴直径の百分率として計算した。広げ後、４つの直径の測定が、４５°毎にノギスを用いてとられ、亀裂に起因した穴の任意の非対称性を考慮するために平均化された。
【０２００】
穴広げ率データは、それぞれ、合金１、合金９、及び合金１２に関して、４種の打ち抜き幾何学形状で、かつ２種の異なる打ち抜き速度で、Ｔａｂｌｅ  ４０（表４０）、Ｔａｂｌｅ  ４１（表４１）、及びＴａｂｌｅ  ４２（表４２）に含まれる。合金１、合金９、及び合金１２に関する平均穴広げ値を、それぞれ、図７６、図７７及び図７８に示す。試験を行った全ての合金に関して、７°円錐体打ち抜き幾何学形状が、全ての他の打ち抜き幾何学形状と比較して、最大穴広げ率又は最大穴広げ率に匹敵する値をもたらした。打ち抜き速度の増加はまた、全ての打ち抜き幾何学形状に関して、端部形成能（すなわち、ＨＥＲ応答）を改善することも示される。異なる打ち抜き幾何学形状を伴い増加した打ち抜き速度で、本明細書の合金は、端部において機構＃３及びいくらかの量の構造＃４の形成を誘発しているような高い打ち抜き相対速度で局在した加熱があり得ると考えられるため、いくらかの量の再結晶（機構＃３）を経ることが可能であり得る。
【０２０１】
【表４０Ａ】
2020509233.tif 000064
【０２０２】
【表４０Ｂ】
2020509233.tif 000065
【０２０３】
【表４１Ａ】
2020509233.tif 000066
【０２０４】
【表４１Ｂ】
2020509233.tif 000067
【０２０５】
【表４２Ａ】
2020509233.tif 000068
【０２０６】
【表４２Ｂ】
2020509233.tif 000069
【０２０７】
本実施例は、試験を行った全ての合金に関して、端部形成能に対する打ち抜き幾何学形状の効果があることを実証している。試験を行った全ての合金に関して、円錐打ち抜き形状は最大穴広げ率をもたらし、それにより、打ち抜き幾何学形状を平面打ち抜きから円錐打ち抜き形状に変更することが、打ち抜き端部に起因する材料内の損傷を低減し、かつ端部形成能を改善することを実証している。７°円錐打ち抜き幾何学形状は、試験を行った合金の大多数にわたりわずかに低い穴広げ率を生み出す円錐平底幾何学形状を有する平面打ち抜き幾何学形状と比較すると、最大端部形成能の総体的な増加をもたらした。合金１に関して、打ち抜き幾何学形状の効果は、打ち抜き速度の増加に伴い少なくなり、試験を行った３種の幾何学形状が穴広げ率により測定してほぼ等しい端部形成能をもたらす（図７９）。打ち抜き幾何学形状は、打ち抜き速度の増加と一体となり、材料の端部内の打ち抜きからの残留損傷を大きく低減し、それにより端部形成能を改善していることを実証した。より高い打ち抜き速度により、せん断端部で生み出される熱量が増加することが予期され、局在する温度スパイクが焼きなまし効果（すなわち、ｉｎ−ｓｉｔｕ焼きなまし）をもたらし得る。或いは、打ち抜き速度の増加に伴い、再結晶モーダル構造（すなわち、図１Ｂにおける構造＃４）から微細化高強度ナノモーダル構造（すなわち、図１Ｂにおける構造＃５）へ変態する材料量の低減があり得る。同時に、微細化高強度ナノモーダル構造（すなわち、図１Ｂにおける構造＃５）の量が、局在した再結晶（すなわち、図１Ｂにおける構造＃３）を可能にする温度スパイクに起因して低減し得る。
【０２０８】
（実施例１７）
穴打ち抜き速度の関数としての市販の鋼グレードにおけるＨＥＲ
穴広げ率試験を、市販の鋼グレード７８０、９８０及び１１８０に関して実施した。全ての被験体を、現状のまま（商業的に加工された）板の状態で試験を行った。
【０２０９】
８９×８９ｍｍの大きさを有する試験用の被験体を、各グレードの板からワイヤＥＤＭ切断した。１０ｍｍ直径を有する穴を、市販の打ち抜きプレスを使用して、異なる速度で２種の異なる機械で、かつ同一の打ち抜きプロファイル幾何学形状を用いて打ち抜いた。低速度打ち抜き穴（０．２５ｍｍ／秒）を、Ｉｎｓｔｒｏｎ  ５９８５  Ｕｎｉｖｅｒｓａｌ  Ｔｅｓｔｉｎｇ  Ｓｙｓｔｅｍを使用して１２％のクリアランスで打ち抜き、高速度打ち抜き穴（２８ｍｍ／秒、１１４ｍｍ／秒、２２８ｍｍ／秒）を、市販の打ち抜きプレスで１６％のクリアランスで打ち抜いた。全ての穴を、平面打ち抜き幾何学形状を使用して打ち抜いた。
【０２１０】
穴広げ率（ＨＥＲ）試験を、ＳＰ−２２５水圧プレスで、穴を半径方向外向きに均一に広げる円錐パンチをゆっくり引き上げる構成で実施した。デジタル画像カメラシステムを、円錐パンチに焦点を合わせ、穴端部を、亀裂形成及び亀裂拡大の証拠を探すため監視した。
【０２１１】
穴の初期直径は、ノギスによって２回測定され、測定は９０°増分でとられ、初期穴直径を得るために平均化された。円錐パンチを、亀裂が被験体厚さを通して拡大しているのが観察されるまで、連続的に引き上げた。この時点で試験を停止し、穴広げ率を、試験開始前に測定された最初の穴直径の百分率として計算した。広げ後、４つの直径の測定が、４５°毎にノギスを用いてとられ、亀裂に起因した穴の任意の非対称性を考慮するために平均化された。
【０２１２】
穴広げ試験からの結果を、Ｔａｂｌｅ  ４３（表４３）からＴａｂｌｅ  ４５（表４５）に示し、かつ図８０に表す。これらから分かるように、穴広げ率は、打ち抜き速度の増加に伴い、試験を行った全てのグレードにおいて改善を示さない。
【０２１３】
【表４３】
2020509233.tif 000070
【０２１４】
【表４４】
2020509233.tif 000071
【０２１５】
【表４５】
2020509233.tif 000072
【０２１６】
本実施例は、試験を行った市販の鋼グレードにおいて、穴打ち抜き速度に基づいた端部性能効果は測定されないことを実証しており、例えば図１Ａ及び図１Ｂにおけるような、本出願に存在する独自の構造及び機構が存在しないため、予期されるように、従来のＡＨＳＳにおける端部性能は、打ち抜き速度により効果を受けないか、又は改善されないことを表している。
【０２１７】
（実施例１８）
不均一伸びと穴広げ率との関係
既存の鋼材料は、測定された穴広げ率と材料の不均一伸びとの強い相関関係を呈することが示されてきた。材料の不均一伸びは、引張り試験中の試料の全伸びと、典型的には、引張り試験中の最大引張り強度における均一伸びとの間の差と定義される。単軸引張り試験及び穴広げ率試験を、既存の材料の相関関係との比較のために、合金１及び合金９に関して、およそ１．２ｍｍ厚さで板材料について完了した。
【０２１８】
５０ｍｍ厚さを有するスラブを、Ｔａｂｌｅ  ２（表２）に提供した原子比率に基づいて合金１及び合金９を実験的に鋳造し、本出願の本文に記載したように、熱間圧延、冷間圧延及び８５０℃で１０分間の焼きなましによる実験的加工を行った。
【０２１９】
ＡＳＴＭ  Ｅ８幾何学形状の引張り被験体をワイヤＥＤＭにより調製した。全ての試料の試験を、本文書の本文に記載した標準試験手順に従って行った。各合金に関して均一伸び及び全伸びの平均を使用して、不均一伸びを計算した。合金１及び合金９に関する平均均一伸び、平均全伸び、及び計算された不均一伸びをＴａｂｌｅ  ４６（表４６）に提供する。
【０２２０】
８９×８９ｍｍの大きさを有する穴広げ率試験用の被験体を、合金１及び合金９の板からワイヤＥＤＭ切断した。１０ｍｍ直径の穴を、０．２５ｍｍ／秒で、Ｉｎｓｔｒｏｎ  ５９８５  Ｕｎｉｖｅｒｓａｌ  Ｔｅｓｔｉｎｇ  Ｓｙｓｔｅｍで、１２％のクリアランスで打ち抜いた。全ての穴を、平面打ち抜き幾何学形状を使用して打ち抜いた。これらの試験パラメーターを、穴広げ率試験用に産業及び学問的な専門家により一般に使用されるように選択した。
【０２２１】
穴広げ率（ＨＥＲ）試験を、ＳＰ−２２５水圧プレスで、穴を半径方向外向きに均一に広げる円錐パンチをゆっくり引き上げる構成で実施した。デジタル画像カメラシステムを、円錐パンチに焦点を合わせ、穴端部を、亀裂形成及び亀裂拡大の証拠を探すため監視した。
【０２２２】
穴の初期直径は、ノギスによって２回測定され、測定は９０°増分でとられ、初期穴直径を得るために平均化された。円錐パンチを、亀裂が被験体厚さを通して拡大しているのが観察されるまで、連続的に引き上げた。この時点で試験を停止し、穴広げ率を、試験開始前に測定された最初の穴直径の百分率として計算した。広げ後、４つの直径の測定が、４５°毎にノギスを用いてとられ、亀裂に起因した穴の任意の非対称性を考慮するために平均化された。
【０２２３】
合金１及び合金９に関して、測定された穴広げ率値をＴａｂｌｅ  ４６（表４６）に提供する。
【０２２４】
【表４６】
2020509233.tif 000073
【０２２５】
［Ｐａｕｌ  Ｓ．Ｋ．，Ｊ  Ｍａｔｅｒ  Ｅｎｇ  Ｐｅｒｆｏｒｍ  ２０１４；  ２３：３６１０．］からの商業用参照データを、比較のためにＴａｂｌｅ  ４７（表４７）に示す。商業用データに関して、Ｓ．Ｋ．Ｐａｕｌの予測では、材料の穴広げ率は、不均一伸びの７．５倍に比例すると述べられている（式１を参照されたい）。
ＨＥＲ＝７．５（εｐｕｌ）        式１
【０２２６】
【表４７】
2020509233.tif 000074
【０２２７】
市販の合金データ及びＳ．Ｋ．Ｐａｕｌの予測した相関関係を用いて、合金１及び合金９の不均一伸び及び穴広げ率を図８１にプロットする。合金１及び合金９に関するデータは、予測された相関線に従わないことに留意されたい。
【０２２８】
本実施例は、本明細書の鋼合金に関して、不均一伸びと穴広げ率との間の相関関係は、市販の鋼グレードに関する相関関係に従わないことを実証している。合金１及び合金９に関して、測定された穴広げ率は、既存の市販の鋼グレードに関する相関関係に基づいた予測値よりかなり小さく、例えば図１ａ及び図１ｂに示されるように、本明細書の鋼合金には独自の構造及び機構の効果が存在することを表している。
【０２２９】
（実施例１９）
穴広げ速度の関数としてのＨＥＲ性能
５０ｍｍの厚さを有するスラブは、表２に提供される原子比率に従う３つの選択された合金から実験的鋳造され、且つ本明細書で記載されるように、熱間圧延、冷間圧延、及び１０分間８５０℃での焼きなましによって実験的加工された。１．２ｍｍの最終厚さを有する再結晶モーダル構造を加工する各合金からのシートは、ＨＥＲ性能上の穴広げ速度の効果を実証するために用いられた。
【０２３０】
８９×８９ｍｍのサイズを有する試験用の被験体が、シートからワイヤＥＤＭを介して切断された。１０ｍｍ直径の穴は、市販の打ち抜きプレス上で２２８ｍｍ／秒の一定速度で打ち抜かれた。全ての穴は、平面打ち抜き幾何学形状によって、及びダイクリアランスへのおよそ１６％の打ち抜きによって打ち抜かれた。
【０２３１】
穴広げ率（ＨＥＲ）試験を、Ｉｎｔｅｒｌａｋｅｎ  Ｔｅｃｈｎｏｌｏｇｉｅｓ  ＳＰ−２２５水圧プレスで、穴を半径方向外向きに均一に広げる円錐パンチを引き上げる構成で実施した。円錐ラム移動速度と同義の、４つの穴広げ速度；５、２５、５０及び１００ｍｍ／分が用いられた。デジタル画像カメラシステムを、円錐パンチに焦点を合わせ、穴端部を、亀裂形成及び亀裂拡大の証拠を探すため監視した。
【０２３２】
穴の初期直径は、ノギスによって２回測定され、測定は９０°増分でとられ、初期穴直径を得るために平均化された。円錐パンチを、亀裂が被験体厚さを通して拡大しているのが観察されるまで、連続的に引き上げた。この時点で試験を停止し、穴広げ率を、試験開始前に測定された最初の穴直径の百分率として計算した。広げ後、４つの直径の測定が、４５°毎にノギスを用いてとられ、亀裂に起因した穴の任意の非対称性を考慮するために平均化された。
【０２３３】
試験のための穴広げ率値はＴａｂｌｅ  ４８（表４８）に示される。平均穴広げ率値は、全ての３つの合金における増加する穴広げ速度によるＨＥＲ値における増加を示す試験された合金及び各速度に関して示される。穴広げ速度の効果もまた、それぞれ合金１、合金９及び合金１２に関して図８２、図８３及び図８４において実証される。
【０２３４】
【表４８Ａ】
2020509233.tif 000075
【０２３５】
【表４８Ｂ】
2020509233.tif 000076
【０２３６】
本実施例は、ＨＥＲ試験によって測定されるように、端部の形成能、つまり、比較的減少した亀裂によって変形されるその能力は、穴端部の変形の速度（つまり、穴広げ速度）によって影響され得ることを実証する。本実施例において試験された合金は、比較的より高い測定された穴広げ率をもたらす増加する穴広げ速度と共に、穴広げ率と穴広げ速度との間の正の相関を実証した。
【０２３７】
したがって、本開示の幅広い文脈では、そこで一旦形成された端部がその後広がる速度を増加させることによって、（例えば、打ち抜き、せん断、ピアシング、小穴抜き、切断、クロッピング、スタンピングによって）端部を形成するときに金属合金の変形を引き起こす任意の端部形成法によって任意の幾何学形状の端部が一旦形成されると、端部それ自身がその後、比較的減少した割れる傾向を有するさらなる広がりを可能にすることを観測することが確立される。したがって、本明細書の端部は、本明細書で記載される合金の金属シートにおける内部穴、又はこのような金属シート上の外部穴を画定する端部を含み得る。加えて、本明細書の端部は、典型的には打ち抜き、せん断、印圧加工及び曲げ加工を含む金属加工操作への参照であるプログレッシブダイスタンピング操作において形成され得る。本明細書の端部は、車両、又は、より具体的には、車両フレーム、車両シャーシ若しくは車両パネルの一部において存在し得る。
【０２３８】
本明細書で端部広げへの参照は、端部の厚さにおける対応する変化を有するこのような端部の長さを増加させることとして理解される。穴において存在する端部に関して、穴におけるこのような端部が５ｍｍ／分以上の速度で広げられるとき、穴広げ率における増加（つまり、穴における端部が元々の直径を超えてより高い百分率への広がりを可能にする）、及び、例えば図９１における広げられた端部の横断面において示されるようなより薄くなる端部を観測することを示す表４８における上記データによってそれは確認される。
【０２３９】
（実施例２０）
打ち抜き速度及び穴広げ速度の関数としてのＨＥＲ性能
合金９からのシートは、表２に提供される原子比率に従って製造された。連続鋳造によって製造されたスラブは、冷間圧延及び焼きなましサイクルによっておよそ１．４ｍｍの厚さを有するシートへと続いて加工された、熱間帯へと熱間圧延された。ＳＥＭ及びエッチングされた光学顕微鏡の両方を用いた製造されたシートの微細構造は、典型的な再結晶モーダル構造を示す図８５において実証される。
【０２４０】
図８５Ａ及び図８５Ｂでは、ＳＥＭ顕微鏡写真は、いくつかの焼きなまし双晶及び積層欠陥を含むオーステナイト結晶粒のミクロンスケールの性質を示す。図８５Ｃ及び図８５Ｄでは、エッチングされた試料が、光学顕微鏡を用いて調べられた。結晶粒界が優先的にエッチングされ、微細構造が結晶粒界を示すことが分かり得る。結晶粒サイズは、ラインインターセプト法によって測定され、１５μｍの平均値を有する６μｍから２２μｍまでの範囲をとることが見出される。
【０２４１】
再結晶モーダル構造を有するシートは、ＨＥＲ試験のために用いられた。８９×８９ｍｍのサイズを有する試験用の被験体が、シートからワイヤＥＤＭを介して切断された。１０ｍｍ直径の穴は、Ｉｎｓｔｒｏｎ機械的試験フレームを用いて５ｍｍ／秒の、及び、平面打ち抜き幾何学形状を有する市販の打ち抜きプレスを用いて２２８ｍｍ／秒での２つの異なる速度で、且つ、それぞれおよそ１２．５％及び１６％のダイクリアランスへの打ち抜きによって、打ち抜かれた。
【０２４２】
穴広げ率（ＨＥＲ）試験を、Ｉｎｔｅｒｌａｋｅｎ  Ｔｅｃｈｎｏｌｏｇｉｅｓ  ＳＰ−２２５水圧プレスで、穴を半径方向外向きに均一に広げる円錐パンチを引き上げる構成で実施した。円錐ラム移動速度と同義の、３ｍｍ／分及び５０ｍｍ／分の２つの穴広げ速度が用いられた。デジタル画像カメラシステムを、円錐パンチに焦点を合わせ、穴端部を、亀裂形成及び亀裂拡大の証拠を探すため監視した。
【０２４３】
穴の初期直径は、ノギスによって２回測定され、測定は９０°増分でとられ、初期穴直径を得るために平均化された。円錐パンチを、亀裂が被験体厚さを通して拡大しているのが観察されるまで、連続的に引き上げた。この時点で試験を停止し、穴広げ率を、試験開始前に測定された最初の穴直径の百分率として計算した。広げ後、４つの直径の測定が、４５°毎にノギスを用いてとられ、亀裂に起因した穴の任意の非対称性を考慮するために平均化された。
【０２４４】
試験のための穴広げ率値はＴａｂｌｅ  ４９（表４９）にリスト化される。ＨＥＲ値は、５ｍｍ／秒で打ち抜かれた穴を有する試料において２．４から１８．５％まで変わる。２２８ｍｍ／秒の穴打ち抜き速度の場合では、ＨＥＲ値は、３３．８から７５．０％の範囲において大幅に高い。広げ速度の効果は、図８６に示される。広げ速度における増加は、利用される打ち抜き速度（つまり、５ｍｍ／秒及び２２８ｍｍ／秒）とは無関係に、より高いＨＥＲ値をもたらす。
【０２４５】
【表４９】
2020509233.tif 000077
【０２４６】
Ｆｉｓｃｈｅｒ  Ｆｅｒｉｔｓｃｏｐｅ  ＦＭＰ３０を用いて異なる穴打ち抜き速度及び穴広げ速度によるＨＥＲ試験試料において磁気相体積パーセント（Ｆｅ％）が測定された。結果は、Ｔａｂｌｅ  ５０（表５０）にリスト化される。図８７は、穴端部からの距離の関数としての試験された試料における磁気相体積パーセント上の効果を示す。より高い打ち抜き速度及び／又はより高い広げ速度によって分かり得るように、試験が完了した後、磁気相体積％は、穴端部近くで、また、材料内へ穴端部から離れて増加する。磁気相体積（Ｆｅ％）における増加は、変形の間に形成される表１における構造＃５の量における増加と一致するので、構造＃４において存在する開始非磁性オーステナイトからの磁性ナノスケールアルファ鉄の形成に起因する。
【０２４７】
【表５０】
2020509233.tif 000078
【０２４８】
本実施例は、ＨＥＲ試験によって確認されるような端部の亀裂への相対的抵抗が、穴内の端部を形成する例示的な場合では、穴打ち抜き速度、穴広げ速度又は両方を増加することのいずれかによって、増加され得ることを示す。本実施例において試験された合金９からのシートは、穴打ち抜き速度（つまり、５から２２８ｍｍ／秒）及び／又は穴広げ速度（つまり、３から５０ｍｍ／分）を増加させることによる穴広げ率における増加を実証した。従って、主題の合金に関する本明細書で好ましくは、合金における端部を形成し、且つ、５ｍｍ／分以上の速度で端部を広げる。試験された試料における磁気相体積パーセント（Ｆｅ％）は、調査された範囲にわたって、穴打ち抜き速度及び／又は穴広げ速度を増加することによって増加する。ここで開示される増加した穴打ち抜き速度又は穴広げ速度の間に穴端部において及び隣接して利用可能な、この比較的大きな量の変形によって、より高い局所的形成能及び端部の亀裂への耐性が、ＨＥＲによって測定されるように材料において達成される。
【０２４９】
（実施例２１）
穴調製方法の関数としてのＨＥＲ性能
５０ｍｍの厚さを有するスラブは、表２に提供される原子比率に従う３つの選択された合金から実験的鋳造され、且つ本明細書で記載されるように、熱間圧延、冷間圧延、及び１０分間８５０℃での焼きなましによって実験的加工された。１．２ｍｍの最終厚さを有する再結晶モーダル構造を加工する各合金からのシートは、ＨＥＲ性能上の穴広げ速度の効果を実証するために用いられた。
【０２５０】
８９×８９ｍｍのサイズを有する試験用の被験体が、シートからワイヤＥＤＭを介して切断された。１０ｍｍ直径穴は、打ち抜き、ＥＤＭ切断、ミリング及びレーザー切断を含む様々な方法によって調製された。穴打ち抜きは、Ｋｏｍａｔｓｕ  ＯＢＳ８０−３プレスを用いてダイクリアランスへの１６％打ち抜きで０．２５ｍｍ／秒の低い準静的打ち抜き速度で行われた。ＥＤＭ切断穴は、最初にラフに切断され、その後、最終切断は、視覚的に滑らかな表面を得るためにパラメーターで為された。穴ミリングの間、穴はパイロットドリルで開かれ、サイズに合わせて穴を広げられ、その後バリ取りされた。レーザー切断試料は、４ｋＷ光ファイバーＭａｚａｋ  Ｏｐｔｉｐｌｅｘ  ４０２０  Ｆｉｂｅｒ  ＩＩマシン上で切断された。
【０２５１】
穴広げ率（ＨＥＲ）試験を、Ｉｎｔｅｒｌａｋｅｎ  Ｔｅｃｈｎｏｌｏｇｉｅｓ  ＳＰ−２２５水圧プレスで、穴を半径方向外向きに均一に広げる円錐パンチを引き上げる構成で実施した。図８８では、ＨＥＲ試験の結果は、穴調製方法の関数として各合金に関して提供される。示されるように、打ち抜かれた穴の場合では、ＨＥＲ値は、６から１２％までの範囲におけるすべての３つの合金に関して最も低い。ＥＤＭ切断され、ミリング加工され且つレーザー切断された穴を有する試料は、６５から１４０％＋までの高いＨＥＲ値を示す。〜１４０％広げは、合金１２からのＥＤＭ切断穴を有する並びに合金９及び合金１２からのミリング加工穴を有する試料において、そのような試験の間のプレスクロスヘッドの最大伸長限界を表し、広げ限界は、ＨＥＲ試験の間に達せられなかったこと（つまり、実際の値＞１４０％）に留意すべきである。
【０２５２】
図８９では、広げ前の穴端部近くの試料横断面のＳＥＭ像は、異なる方法によって調製された穴を有する合金１からの試料に関して低倍率で提供される。打ち抜かれた試料（図８９Ａ）では、頂部での典型的なロールオーバーゾーン及び底部でのバリゾーンが見られ得る。追加的に、半円のせん断の影響を受けたゾーンが、最も深い点で〜０．５ｍｍの貫通を有する穴の端部で見える。同様にせん断の影響を受けたゾーンが、同様に他の２つの合金からの打ち抜かれた試料においても、しかし、非打ち抜き法によって製造された穴を有する任意の試料においてではなく、観測された。穴調製に関して利用されるすべての方法は、穴端部でいくつかの種類の欠陥を導入したことに留意すべきである。ＥＤＭ切断穴では（図８９Ｂ）、端部は、横断面画像上で垂直であるが、小さなミクロンスケールの切断欠陥が、表面で見られ得る；ミリング加工試料では（図８９Ｃ）、穴の端部は、形状が台形であり；レーザー切断穴では（図８９Ｄ）、端部は、レーザーが試料を貫通するときに、横向きにそれた。図９０では、広げ前に穴端部近く（つまり、端部での及び端部から０．７ｍｍ離れるまで）の横断面のＳＥＭ像は、０．２５ｍｍ／秒の穴打ち抜き速度での打ち抜きを含む異なる方法によって調製された穴、ＥＤＭ切断された穴、ミリング加工された穴、及びレーザー切断された穴を有する合金１からの試料に関して高倍率で提供される。穴端部近くの微細構造は、それぞれ図９０Ａ、９０Ｂ、９０Ｃ及び９０Ｄに示される。分かり得るように、０．２５ｍｍ／秒で打ち抜かれた穴の端部（図９０ａ）は、比較的高度に変形され、それゆえ、観測される低いＨＥＲ値につながる。打ち抜かれた試料の端部の近くの構造は、それによってＥＤＭ切断された、ミリング加工された及びレーザー切断された穴の穴端部の近くの構造が表１における構造＃４再結晶モーダル構造を代表する、表１における構造＃５微細化高強度ナノモーダル構造を代表する。しかしながら、穴が非打ち抜き法によって調製された例では（図９０Ｂ、９０Ｃ、９０Ｄ）、生成合金は、穴端部の近くの構造＃４の延性性質と一致する６５から１４０％＋までの高いＨＥＲ値を有する優れた局所的な形成能を経験した。図９１Ａ（打ち抜かれた穴）、図９１Ｂ（ＥＤＭ切断された穴）、図９２Ｃ（ミリング加工された穴）、及び図９１Ｄ（レーザー切断された穴）では、ＨＥＲ試験後の穴端部の近くの横断面のＳＥＭ像が、合金１からの試料に関して低倍率で提供される。穴の広げが穴端部の近くの試料薄化をもたらすので、穴の近くの試料の厚さは、より高いＨＥＲ値を有する広げられた試料において、より小さいことに留意すべきである。
【０２５３】
図９２では、ＨＥＲ試験後の（つまり、亀裂による障害までの広げの後の）穴端部の近くの試料横断面の画像が、すべての場合において同様の変形構造を示す異なる方法によって調製された穴を有する合金１からの試料に関して、より高倍率で提供される。端部の穴広げ及び変形が完了するので、すべての穴端部の近くの微細構造は、同様であり、表１における構造＃５微細化高強度ナノモーダル構造を代表する。本実施例は、本明細書の合金における、生成する局所的な形成能上の端部調製の効果を実証する。０．２５ｍｍ／秒の低い速度での打ち抜きは、端部の、限定された局所的な形成能及び低いＨＥＲ値をもたらす以前の実施例と一致する穴の端部の近くの構造的変化を引き起こしている。しかしながら、穴が非打ち抜き法によって調製された例では、生成合金は、試料における及び穴端部の近くでの微細構造の延性性質と一致する６５から１４０％＋までの高いＨＥＲ値を有する優れた局所的な形成能を経験した。
【図１Ａ】
2020509233.tif 000079
【図１Ｂ】
2020509233.tif 000080
【図２】
2020509233.tif 000081
【図３ａ）】
2020509233.tif 000082
【図３ｂ）】
2020509233.tif 000083
【図４ａ）】
2020509233.tif 000084
【図４ｂ）】
2020509233.tif 000085
【図５ａ）】
2020509233.tif 000086
【図５ｂ）】
2020509233.tif 000087
【図６ａ）】
2020509233.tif 000088
【図６ｂ）】
2020509233.tif 000089
【図６ｃ）】
2020509233.tif 000090
【図７】
2020509233.tif 000091
【図８ａ）】
2020509233.tif 000092
【図８ｂ）】
2020509233.tif 000093
【図９】
2020509233.tif 000094
【図１０ａ）】
2020509233.tif 000095
【図１０ｂ）】
2020509233.tif 000096
【図１１】
2020509233.tif 000097
【図１２ａ）】
2020509233.tif 000098
【図１２ｂ）】
2020509233.tif 000099
【図１３ａ）】
2020509233.tif 000100
【図１３ｂ）】
2020509233.tif 000101
【図１４】
2020509233.tif 000102
【図１５ａ）】
2020509233.tif 000103
【図１５ｂ）】
2020509233.tif 000104
【図１６ａ）】
2020509233.tif 000105
【図１６ｂ）】
2020509233.tif 000106
【図１７】
2020509233.tif 000107
【図１８ａ）】
2020509233.tif 000108
【図１８ｂ）】
2020509233.tif 000109
【図１９】
2020509233.tif 000110
【図２０ａ）】
2020509233.tif 000111
【図２０ｂ）】
2020509233.tif 000112
【図２１】
2020509233.tif 000113
【図２２ａ）】
2020509233.tif 000114
【図２２ｂ）】
2020509233.tif 000115
【図２３】
2020509233.tif 000116
【図２４ａ）】
2020509233.tif 000117
【図２４ｂ）】
2020509233.tif 000118
【図２５ａ）】
2020509233.tif 000119
【図２５ｂ）】
2020509233.tif 000120
【図２６】
2020509233.tif 000121
【図２７ａ）】
2020509233.tif 000122
【図２７ｂ）】
2020509233.tif 000123
【図２８】
2020509233.tif 000124
【図２９】
2020509233.tif 000125
【図３０】
2020509233.tif 000126
【図３１】
2020509233.tif 000127
【図３２】
2020509233.tif 000128
【図３３】
2020509233.tif 000129
【図３４ａ）】
2020509233.tif 000130
【図３４ｂ）】
2020509233.tif 000131
【図３５】
2020509233.tif 000132
【図３６】
2020509233.tif 000133
【図３７ａ）】
2020509233.tif 000134
【図３７ｂ）】
2020509233.tif 000135
【図３８】
2020509233.tif 000136
【図３９】
2020509233.tif 000137
【図４０】
2020509233.tif 000138
【図４１ａ）】
2020509233.tif 000139
【図４１ｂ）】
2020509233.tif 000140
【図４２ａ）】
2020509233.tif 000141
【図４２ｂ）】
2020509233.tif 000142
【図４３ａ）】
2020509233.tif 000143
【図４３ｂ）】
2020509233.tif 000144
【図４４ａ）】
2020509233.tif 000145
【図４４ｂ）】
2020509233.tif 000146
【図４５ａ）】
2020509233.tif 000147
【図４５ｂ）】
2020509233.tif 000148
【図４６】
2020509233.tif 000149
【図４７ａ】
2020509233.tif 000150
【図４７ｂ】
2020509233.tif 000151
【図４７ｃ】
2020509233.tif 000152
【図４８】
2020509233.tif 000153
【図４９ａ）】
2020509233.tif 000154
【図４９ｂ）】
2020509233.tif 000155
【図４９ｃ）】
2020509233.tif 000156
【図４９ｄ）】
2020509233.tif 000157
【図５０ａ）】
2020509233.tif 000158
【図５０ｂ）】
2020509233.tif 000159
【図５０ｃ）】
2020509233.tif 000160
【図５０ｄ）】
2020509233.tif 000161
【図５１ａ）】
2020509233.tif 000162
【図５１ｂ）】
2020509233.tif 000163
【図５１ｃ）】
2020509233.tif 000164
【図５１ｄ）】
2020509233.tif 000165
【図５２ａ】
2020509233.tif 000166
【図５２ｂ】
2020509233.tif 000167
【図５２ｃ】
2020509233.tif 000168
【図５３】
2020509233.tif 000169
【図５４】
2020509233.tif 000170
【図５５】
2020509233.tif 000171
【図５６】
2020509233.tif 000172
【図５７】
2020509233.tif 000173
【図５８】
2020509233.tif 000174
【図５９】
2020509233.tif 000175
【図６０ａ）】
2020509233.tif 000176
【図６０ｂ）】
2020509233.tif 000177
【図６１ａ）】
2020509233.tif 000178
【図６１ｂ）】
2020509233.tif 000179
【図６２ａ）】
2020509233.tif 000180
【図６２ｂ）】
2020509233.tif 000181
【図６３】
2020509233.tif 000182
【図６４】
2020509233.tif 000183
【図６５】
2020509233.tif 000184
【図６６】
2020509233.tif 000185
【図６７】
2020509233.tif 000186
【図６８】
2020509233.tif 000187
【図６９】
2020509233.tif 000188
【図７０】
2020509233.tif 000189
【図７１】
2020509233.tif 000190
【図７２】
2020509233.tif 000191
【図７３】
2020509233.tif 000192
【図７４】
2020509233.tif 000193
【図７５】
2020509233.tif 000194
【図７６】
2020509233.tif 000195
【図７７】
2020509233.tif 000196
【図７８】
2020509233.tif 000197
【図７９】
2020509233.tif 000198
【図８０】
2020509233.tif 000199
【図８１】
2020509233.tif 000200
【図８２】
2020509233.tif 000201
【図８３】
2020509233.tif 000202
【図８４】
2020509233.tif 000203
【図８５ａ）】
2020509233.tif 000204
【図８５ｂ）】
2020509233.tif 000205
【図８５ｃ）】
2020509233.tif 000206
【図８５ｄ）】
2020509233.tif 000207
【図８６】
2020509233.tif 000208
【図８７】
2020509233.tif 000209
【図８８】
2020509233.tif 000210
【図８９ａ）】
2020509233.tif 000211
【図８９ｂ）】
2020509233.tif 000212
【図８９ｃ）】
2020509233.tif 000213
【図８９ｄ）】
2020509233.tif 000214
【図９０ａ）】
2020509233.tif 000215
【図９０ｂ）】
2020509233.tif 000216
【図９０ｃ）】
2020509233.tif 000217
【図９０ｄ）】
2020509233.tif 000218
【図９１ａ）】
2020509233.tif 000219
【図９１ｂ）】
2020509233.tif 000220
【図９１ｃ）】
2020509233.tif 000221
【図９１ｄ）】
2020509233.tif 000222
【図９２ａ）】
2020509233.tif 000223
【図９２ｂ）】
2020509233.tif 000224
【図９２ｃ）】
2020509233.tif 000225
【図９２ｄ）】
2020509233.tif 000226
【国際調査報告】
2020509233.tif 000227